FR 2733244 A1 19961025 FR 9604401 A 19960409 La présente invention concerne un système de stabilisants contenant deux dérivés spécifiques de polyalkylpipéridine, dont certains sont nouveaux, l'utilisation de ce système de stabilisants pour la stabilisation de matières organiques ainsi que la matière organique protégée à l'aide du système de stabilisants précité contre la dégradation induite par la chaleur, par l'oxydation ou par la lumière. Les dérivés de polyalkylpipéridine sont décrits par exemple par WO-A-94/12 544, US-A-4 110 334 et US-A- 204 473. Les brevets US-A-4 692 486, US-A-4 863 981, US-A- 4 957 953, WO-A-92/12 201, WO-A-94/22 946, EP-A-449 685, EP-A-632 092, GB-A-2 267 499 et la Research Disclosure 34 549 (janvier 1993) décrivent certains mélanges de stabilisants qui contiennent deux dérivés de polyalkylpipéridine. Un objet de la présente invention est un mélange de stabilisants contenant un composant I-a), I- b), I-c), I-d), I-e), I-f), I-g), I-h), I-i), I-j), I-k) ou I-1) et un composant II-a), II-b), II-c), II-d), II-e), II- f), II-g), II-h), II-i), II-j), II-k), II-1) ou II-m), le composant I-a) étant au moins un composé de formule I-1 H3C CH3 o il R O - -NO - C R2 (I-1) H3C CH3 ni dans laquelle R1 représente l'hydrogène, alkyle en C1-C18, cycloalkyle en C5-Cl2 ou cycloalkyle en C5-Cl2 substitué par alkyle - 2 - en C1-C4, n1 vaut 1, 2 ou 4, lorsque n1 vaut 1, R2 représente alkyle en C1-C25, lorsque nl vaut 2, R2 représente alkylène en C1-C14 et lorsque n1 vaut 4, R2 représente (alcane en C4-C10)- tétrayle; à la condition que dans un mélange de stabilisants contenant le composant I- a) et le composant II-b) ou II-m) dans le cas o n1 vaut 2, R1 soit différent d'alkyle en C1l-C,8 et dans un mélange de stabilisants contenant les composants I-a) et II-d), dans le cas o n, vaut 2 et R1 représente alkyle en C1-C18, le groupe -N(A14)A15 représente un cycle hétérocyclique à 5 à 10 chaînons; le composant I-b) représente au moins un composés de formule (II-1) N N N Ci N- R N - R5 N -R6 N N_ N N N yR3 N-" N N- Ny X2 l^ 5 X7 dans laquelle R3 et R7, indépendamment l'un de l'autre, représentent l'hydrogène ou alkyle en C1-C12, R4, R5 et R6, indépendamment les uns des autres, représentent alkylène en C2-Clo et X1, X2, X3, X4, X5, X6, X7 et X8, indépendamment les uns des autres, représentent un groupe de formule III-1 H3C CH3 N N- --R9 (-1) R8 H3C CH3 - 3 - dans laquelle R8 représente l'hydrogène, alkyle en C1-C12, cycloalkyle en C5-C12, cycloalkyle en C5-C12 substitué par alkyle en ClC4, phényle, ou phényle substitué par -OH et/ou alkyle en C1-Clo, phénylalkyle en C7-C9, phénylalkyle en C7-C9 substitué sur le radical phényle par -OH et/ou alkyle en C1-Clo, ou un groupe de formule IV-1 H3C CH3 R N-OR10 (IV-1) H3C CH3 R9 et R10o, indépendamment l'un de l'autre, ont l'une des significations données pour R1; le composant I-c) représente au moins un composé de formule V-1, Xg y Ny X" NN N N À N -R12- N (VI-) I I R11 R13 N N N -- Ris N-R14 R,4 n2 dans laquelle R1l, R13, R14 et R15, indépendamment les uns des autres, - 4 - représentent l'hydrogène, alkyle en C1-C12, cycloalkyle en C5-C12, cycloalkyle en C5- C12 substitué par alkyle en C1-C4, phényle, phényle substitué par -OH et/ou alkyle en C1-Clo, phénylalkyle en C7-C9, phénylalkyle en C7-C9 substitué sur le radical phényle par -OH et/ou alkyle en C1-Clo ou un groupe de formule IV-1, R12 représente alkylène en C2-C18, cycloalkylène en C5-C7 ou (alkylène en C1-C4)di(cycloalkylène en C5-C7) ou les radicaux R1l, R12 et R13, ensemble avec l'atome d'azote auquel ils sont liés, forment un cycle hétérocyclique à 5 à 10 chaînons ou R14 et R15, ensemble avec l'atome d'azote auquel ils sont liés, forment un cycle hétérocyclique à 5 à 10 chaînons, n2 est un nombre de 2 à 50 et au moins un des radicaux R1l, R13, R14 et R15 représente un groupe de formule IV-1; le composant I-e) représente au moins un composé de formule VII-1, R16 ! Si-O (VII-1) R17 H3C CH3 H3C N CH3 O R18 n3 dans laquelle R16 représente alkyle en C1-C10, cycloalkyle en C5-C12, cycloalkyle en C5-C12 substitué par alkyle en C1-C4, phényle ou phényle substitué par alkyle en C1-Clo0, R17 représente alkylène en C3-C10, R18 a l'une des significations données pour R1 et n3 est un nombre de 1 à 50; - le composant I-f) représente un produit que l'on peut obtenir par transformation d'un produit obtenu par réaction d'une polyamine de formule VIII-1-a avec le chlorure d'acide cyanurique avec un composé de formule VIII-1-b, H2N-- NH- (CH2)n," NH- (C2) NH-) (VIE-l-a) H-N- R19 (VIII-l 1-b) H3C CH3 H3C N CH3 H dans lesquelles n4', n4" et n4'", indépendamment les uns des autres, représentent un nombre de 2 à 12, et R19 représente l'hydrogène, alkyle en C1-CI2, cycloalkyle en Cs5-C12, phényle ou phénylalkyle en C7-C9, et transformation ultérieure des groupes 2,2,6,6- tétraméthylpipéridin-4-yle présents dans la molécule en groupes de formule VIII-1-c, H3C CH3 N-O-R20 (VII- I-c) H3C- 0D - R12o l-13C H3 dans laquelle R20 a l'une des significations données pour R1; le composant I- g) est au moins un composé de formule IX-1 -6- R24 R28 CH2 2- CCH2 C 0 N R23 o N R27 1 0 0 R 27 R21 R26 I R25 H3C CH3 H3C N CH3 1 0 O I R22 n5 (IX-1) dans laquelle R21 et R26, indépendamment l'un de l'autre, représentent une liaison directe ou un groupe -N(Y1)-CO-Y2-CO-N(Y3)-, Y1 et Y3, indépendamment l'un de l'autre, représentent l'hydrogène, alkyle en C1C8, cycloalkyle en C5-C12, phényle, phénylalkyle en C7-C9 ou un groupe de formule IV-1, Y2 représente une liaison directe ou alkylène en Cl-C4, R22 a l'une des significations données pour R1, R23, R24, R27 et R28, indépendamment les uns des autres, représentent l'hydrogène, alkyle en C1-C30, cycloalkyle en C5-C12 ou phényle, R25 représente l'hydrogène, alkyle en C1-C30, cycloalkyle en C5-C12, phényle, phénylalkyle en C7-C9 ou un groupe de formule IV-1 et n5 représente un nombre de 1 à 50; le composant I-h) est au moins un composé de formule X-1 R29 0 H3C CH3 N N- -R30 (X-1) O H3C CH3 -7- dans laquelle R29 est un alkyle en C1-C24, et R30 a l'une des significations données pour R1; le composant I-i) est au moins un composé de formule XI-1 ____t___ CH CH2- O (XI-1) I CH2 (CH2)9 N CH2- I] 2o o H3C CH3 H3C CH3 l R31 3 n6 dans laquelle R31 a l'une des significations données pour R1, et n6 est un nombre de 2 à 50; le composant I-j) est au moins un composé de formule XII-1 R33 R34 R32 4 H3C - CH3 H3C N CH3 (XII- 1) R35 dans laquelle R32 et R33 forment ensemble un alkylène en C2-C14, R34 représente l'hydrogène ou un groupe -Z1-COO-Z2, Z1 est alkylène en C2-C14 et Z2 est alkyle en C1-C24, et R35 a l'une des significations données pour R1; - 8 le composant I-k) est au moins un composé de formule XIII-1 C = cH R37 CH-R- C - O- R3 -- O O H3C CH3 H3C CH3 H3C N H3Hc N CH dans laquelle R36, R37, R38, R39 et R40, indépendammment les uns des autres, sont une liaison directe ou alkylène en Cl-Clo, R4, a l'une des significations données pour Rj, et n7 est un nombre de 1 à 50; le composant I-l) est au moins un composé de formule XIV-1. X12 Il X14 dans laquelle X12, X13 et X14, indépendammment les uns des autres, R41 aR'n4e1sgiiaiosdnés orRe représent en gres i ncoos de formule XV-1 I CH2 H CH2 A (XV-1) O X12 1 N I N/X1 N dans laquelle X12, X13 et X14, indépendammment les uns des autres, représentent un groupe de formule XV-1 CH2- CH CH2-- A (XV-1) OH dans laquelle A représente un groupe de formule III-1; - 9 - le composant II-a) est au moins un composé de formule I-2 H3C CH3 A- N O- C A2 (I-2) H3C CH3 b1 dans laquelle A1 représente l'hydrogène, alkyle en C1-C8, 0', -CH2CN, alcényle en C3-C6, phénylalkyle en C7-C9, ou phénylalkyle en C7-C9 substitué sur le radical phényle par alkyle en Cl-C4, b1 vaut 1, 2 ou 4,lorsque bl vaut 1, A2 représente alkyle en C1-C25, lorsque b1 vaut 2, A2 représente alkylène en C1-C14, et lorsque b1 vaut 4, A2 représente (alcane en C4-C10)- tétrayle; le composant II-b) est au moins un composés de formule (II-2) N N T N N-A4 N- A5 N A6 N T8 N_ N A7 N A3 NN N N N T2 1 T7 N' T T3 T T N T6 (II-2) dans laquelle A3 et A7, indépendamment l'un de l'autre, représentent l'hydrogène ou alkyle en C1-C12, A4, A5 et A6, indépendamment les uns des autres, représentent alkylène en C2-C1o et T1, T2, T3, T4, T5, T6, T7 et T8, indépendamment les uns des autres, représentent un groupe de formule III-2 - 10 - H3C CH3 N- N-A9 (]I-2) I A8 H3C CH3 dans laquelle A8 représente l'hydrogène, alkyle en Cl-C12, cycloalkyle en C5-C12, cycloalkyle en C5-C12 substitué par alkyle en C1-C4, phényle, phényle substitué par -OH et/ou alkyle en C1-Clo, phénylalkyle en C7-C9, phénylalkyle en C7-C9 substitué sur le radical phényle par -OH et/ou alkyle en C1-Clo0, ou un groupe de formule IV-2 H3C CH3 N-A10 (IV-2) "-- A'lo H3C CH3 A9 et A10, indépendamment l'un de l'autre, ont l'une des significations données pour A1; le composant II-c) est au moins un composé de formule V-2, T9g- N T1l N 'N N (V-2) To10 dans laquelle T9, T10 et Tll, indépendamment les uns des autres, représentent un groupe de formule III-2; le composant II-d) est au moins un composé de formule VI-2, - il1- N N-Al2-N (VI-2) I IN A11 A13 N N N-A15 A14 b2 dans laquelle A,,, A13, A14 et A15, indépendamment les uns des autres, représentent l'hydrogène, alkyle en Cl-C12, cycloalkyle en C5-C12, cycloalkyle en C5-C12 substitué par alkyle en Cl-C4, phényle, phényle substitué par -OH et/ou alkyle en C1-Clo, phénylalkyle en C7-C9, phénylalkyle en C7-C9 substitué sur le radical phényle par -OH et/ou alkyle en C1-Clo ou un groupe de formule IV-2, A12 représente alkylène en C2-C18, cycloalkylène en C5-C7 ou (alkylène en C1-C4) di (cycloalkylène en C5-C7) ou les radicaux AI,, A12 et A13, ensemble avec l'atome d'azote auquel ils sont liés, forment un cycle hétérocyclique à 5 à 10 chaînons ou A14 et A15, ensemble avec l'atome d'azote auquel ils sont liés, forment un cycle hétérocyclique à 5 à 10 chaînons, b2 est un nombre de 2 à 50 et au moins l'un des radicaux A,,, A13, A14 et A15 représente un groupe de formule IV-2; le composant II-e) est au moins un composé de formule VII-2, A16 I si- 0 (VII-2) A17 O H3C CH3 H3C N CH3 A18 b3 - 12 - dans laquelle A16 représente alkyle en C1-Clo, cycloalkyle en C5-C12, cycloalkyle en Cs-C12 substitué par alkyle en C1-C4, phényle ou phényle substitué par alkyle en C1-C10, A17 représente alkylène en C3-C10, A18 a l'une des significations données pour A1 et b3 est un nombre de 1 à 50; le composant II-f) représente un produit que l'on peut obtenir par transformation d'un produit obtenu par réaction d'une polyamine de formule VIII-2-a avec le chlorure d'acide cyanurique avec un composé de formule VIII-2-b, H2N -(H) (CH2)b,NH- (CH2)- NH- (CH2)-b". NH2 (VIII-2-a) b4' b44" H - N - A19 (VII-2-b) H3C CH3 H3C N CH3 I A20 dans laquelle b4', b4" et b4'", indépendamment les uns des autres, sont un nombre de 2 à 12, et A19 représente l'hydrogène, alkyle en C1-C12, cycloalkyle en C5-C12, phényle ou phénylalkyle en C7-C9, et A20 a l'une des significations données pour A1; le composant II-g) est au moins un composé de formule IX-2 - 13 - A24 A28 I I - CH2-C CH2-C N A23 N 27 A25 H3C CH3 H3C CH3 A22 b5 (IX-2) dans laquelle A21 et A26, indépendamment l'un de l'autre, représentent une liaison directe ou un groupe -N(El)-CO-E2-CO-N(E3)-, E1 et E3, indépendamment l'un de l'autre, représentent l'hydrogène, alkyle en C1C8, cycloalkyle en C5-C12, phényle, phénylalkyle en C7-C9 ou un groupe de formule IV-2, E2 représente une liaison directe ou alkylène en C1-C4, A22 a l'une des significations données pour A1, A23, A24, A27 et A28, indépendamment les uns des autres, représentent l'hydrogène, alkyle en CI-C30, cycloalkyle en C5-C12 ou phényle, A25 représente l'hydrogène, alkyle en C1-C30, cycloalkyle en C5-C12, phényle, phénylalkyle en C7-C9 ou un groupe de formule IV-2 et b5 est un nombre de 1 à 50; le composant II-h) est au moins un composé de formule X-2 - 14 - A29 O H3C CH3 N N-A30 (X-2) H3C CH3 dans laquelle A29 est un alkyle en C1-C24, et A30 a l'une des significations données pour A1; le composant II-i) est au moins un composé de formule XI-2 CH CH2- O-- (XI-2) CH2 XCH2 12 (CH2)9 N CH2/ 0 N 0 H3C CH3 H3C | CH3 A31 b6 --b6 dans laquelle A31 a l'une des significations données pour A1, et b6 est un nombre de 2 à 50; le composant II-j) est au moins un composé de formule XII-2 A33 A34 A > | 32 0 H3C CH3 (XII-2) H3C N CH3 A35 - 15 - dans laquelle A32 et A33 forment ensemble un alkylène en C2-C14, A34 représente l'hydrogène ou un groupe -G1-COO-G2, G1 est alkylène en C2- C14 et G2 est alkyle en C1-C24, et A35 a l'une des significations données pour A1; le composant II-k) est au moins un composé de formule XIII-2 H3C CH3H3C CH3 HO NN I I O---C cH3 3 o H A41 A41 - b7 (XIH-2) dans laquelle A36, A37, A38, A39 et A40, indépendammment les uns des autres, sont une liaison directe ou alkylène en C1-C10, A41 a l'une des significations données pour A1; et b7 est un nombre de 1 à 50; le composant II-1) est au moins un composé de formule XIV-2 o T12 A T14 N N oA\\ N Xo (XIV-2) 0 N T13 dans laquelle T12, T13 et T14, indépendammment les uns des autres, - 16 - représentent un groupe de formule XV-2 CH2 CH. CH2- L (XV-2) OH dans laquelle L représente un groupe de formule III-2; le composant II-m) est au moins un composé de formule XVI-2, H3C CH3 --O N CH2CH OOC- A43 C O--- (XVI-2) H3C CH3 A42 _ b8 dans laquelle A42 est l'hydrogène ou méthyle, A43 est une liaison directe ou alkylène en C1-CO10, et b8 est un nombre de 2 à 50. Des exemples d'alkyles avec jusqu'à 30 atomes de carbone sont méthyle, éthyle, propyle, isopropyle, n-butyle, sec-butyle, isobutyle, tert-butyle, 2-éthylbutyle, n-pentyle, isopentyle, 1-méthylpentyle, 1, 3-diméthylbutyle, n-hexyle, 1-méthylhexyle, n-heptyle, isoheptyle, 1,1,3, 3-tétraméthylbutyle, 1-méthylheptyle, 3-méthylheptyle, n-octyle, 2-éthylhexyle, 1,1,3- triméthylhexyle, 1,1,3,3-tétraméthylpentyle, nonyle, décyle, undécyle, 1-méthylundécyle, dodécyle, 1,1,3,3,5,5-hexaméthylhexyle, tridécyle, tétradécyle, pentadécyle, hexadécyle, heptadécyle, octadécyle, éicosyle, docosyle et triacontyle. Une des significations préférées de A1, A9, A10, A18, A20, A22, A30, A31, A35 et A41 est alkyle en C1-C4, plus particulièrement méthyle. Une des significations préférées pour R23, R27, A23 et A27 est alkyle en C1-C25, plus particulièrement alkyle en C15-C25, par exemple - 17 - hexadécyle et alkyle en C18-C22. Une des significations préférées pour R25 et A25 est alkyle en C1-C25, plus particulièrement octadécyle. Une des significations préférées de R8, R19, A8 et A19 est alkyle en C1-C4, plus particulièrement n-butyle. Des exemples de cycloalkyle en C5-C12 sont cyclopentyle, cyclohexyle, cycloheptyle, cyclooctyle et cyclododécyle. On préfère cycloalkyle en C5-C8, plus particulièrement cyclohexyle. Dans un mélange de stabilisants contenant le composant I-a) et le composant II-b) ou II-m), R1 signifie de préférence cycloalkyle en C1-C8, plus particulièrement cyclohexyle. Cycloalkyle en C5-C12 substitué par alkyle en C1-C4 représente par exemple méthylcyclohexyle ou diméthyl- cyclohexyle. Phényle substitué par -OH et/ou alkyle en C1-C10 représente par exemple méthylphényle, diméthylphényle, triméthylphényle, tert-butylphényle ou 3,5-di-tert- butyl-4-hydroxyphényle. Des exemples de phénylalkyle en C7-C9 sont benzyle et phényléthyle. Phénylalkyle en C7-C9 substitué sur le radical phényle par -OH et/ou alkyle avec jusqu'à 10 atomes de carbone représente par exemple le méthylbenzyle, diméthylbenzyle, triméthylbenzyle, tert-butylbenzyle ou 3,5-di-tert-butyl-4-hydroxybenzyle. Des exemples d'alcényle en C3-C6 sont allyle, 2-méthallyle, butényle, pentényle et hexényle. On préfère allyle. L'atome de carbone en position 1 est de préférence saturé. Des exemples d'alkylène avec jusqu'à 18 atomes de carbone sont méthylène, éthylène, propylène, triméthylène, tétraméthylène, pentaméthylène, 2,2- diméthyltriméthylène, hexaméthylène, triméthyl- hexaméthylène, octaméthylène et décaméthylène. R12 et A12 représentent de préférence hexaméthylène, A43 représente - 18 - de préférence éthylène, R36, R38, A36 et A38 représentent de préférence méthylène, R39 et A39 représentent de préférence 2,2-diméthyléthylène et R40 et A40 1,1- diméthyléthylène. Un exemple de (alcane en C4-Co10)tétrayle est 1,2,3,4-butanetétrayle. Un exemple de cycloalkylène en C5- C7 est cyclohexylène. Un exemple de (alkylène en C1- C4)di(cycloalkylène en C5-C7) est méthylènedicyclohexylène. Si les radicaux Rjl, R12, R13, respectivement All, A12 et A13, ensemble avec l'atome d'azote auquel ils sont liés forment un cycle hétérocyclique à 5 à 10 chaînons, il s'agit par exemple CH3 CH2-C2 CH2-CH CH2-CH2-CH2 N N N N- Ou N N- CH2-CH2 CH2- CH2 CH2 CH2 On préfère un cycle hétérocyclique à 6 chaînons. Si les radicaux R14 et R15, respectivement A14 et A15, ensemble avec l'atome d'azote auquel ils sont liés forment un cycle hétérocyclique à 5 à 10 chaînons, il s'agit par exemple de 1-pyrrolidyle, pipéridino, morpholino, 1-pipérazinyle, 4-méthyl-1l-pipérazinyle, 1- hexahydroazépinyle, 5,5,7-triméthyl-l-homopipérazinyle ou 4,5,5,7tétraméthyl-1-homopipérazinyle. On préfère particulièrement morpholino. L'une des significations préférées de R23, R27, A23 et A27 est phényle. Y2, E2, R37 et A37 sont de préférence une liaison directe. L'une des significations préférées de Y1, Y3, E1, E3, A1, A9, Ao10, A18, A20, A22, A30, A31, A35, A41 et A42 est l'hydrogène. n2 et b2 vont de préférence de 2 à 25. - 19 - n3 et b3 vont de préférence de 1 à 25, plus particulièrement de 2 à 20 ou de 2 à 10. n4', n4"', n4'", b4', b4" et b4'" vont de préférence de 2 à 4. ns5 et b5 vont de préférence de 1 à 25, plus particulièrement de 1 à 20 ou de 1 à 10. n6 et b6 vont de préférence de 2 à 25, plus particulièrement de 2 à 20 ou de 2 à 10. n7 et b7 vont de préférence de 1 à 25, plus particulièrement de 1 à 20 ou de 1 à 10. b8 va de préférence de 2 à 25, plus particulièrement de *2 à 20 ou de 2 à 10. Dans un mélange de stabilisants contenant le composant I-a) et le composant II-b) ou II-m), R1 est de préférence différant d'alkyle en C1-C18, plus particulièrement de l'hydrogène et de l'alkyle en Cl-Cl8 - Dans un mélange de stabilisants contenant le composant I-a) et le composant II-d) dans le cas o R1 est alkyle en C1-Cl8, le groupe -N(A14)A15 est de préférence morpholino. Dans un mélange de stabilisants contenant le composant I-a) et le composant II-d) le groupe -N(A14)Al5 est de préférence morpholino. Les composés décrits comme composants II-a) à II-m) sont en principe connus (en partie disponibles dans le commerce) et on peut les préparer selon des procédés connus, par exemple tels que décrits par US-A- 3 640 928, US-A-4 108 829, US-A-3 925 376, US-A- 4 086 204, US-A-4 331 586, US-A-5 051 458, US-A- 4 477 615 et Chemical Abstracts - CAS n 136 504-96-6, US-A-4 857 595, DD-A-262 439 (Derwent 89-122 983/17, Chemical Abstracts 111:58 964u), WOA-94/12 544 (Derwent 94-177 274/22), US-A-4 356 307, US-A-4 340 534, US-A- 4 408 051, US-A-4 689 416, US-A-4 110 334, US-A- 4 529 760, US-A-5 182 390 (Chemical Abstracts - CAS n 144 923-25-1) et US-A-4 233 412. - 20 - 207. On peut préparer le composant II-f) par analogie aux procédés connus, par exemple par transformation d'une polyamine de formule VIII-2- a avec le chlorure d'acide cyanurique dans un rapport molaire de 1:2 à 1:4 en présence de carbonate de lithium, de carbonate de sodium ou de carbonate de potassium anhydre dans un solvant organique comme le 1,2dichloréthane, le toluène, le xylène, le benzène, le dioxanne ou l'alcool tert-amylique, à une température de -20 C à +10 C, de préférence de -10 C à +10 C, plus particulièrement de 0 C à +10 C, pendant 2 à 8 heures et ensuite par réaction du produit obtenu avec une 2,2,6,6-tétraméthyl- 4-pipéridylamine de formule VIII-2-b. Le rapport molaire de 2,2,6,6tétraméthyl-4-pipéridylamine à la polyamine utilisée de formule VIII-2- a est par exemple de 4:1 à 8:1. On peut ajouter la quantité de 2,2,6,6-tétraméthyl- 4-pipéridylamine en une seule fois ou en plusieurs portions, à des intervalles de plusieurs heures. De préférence, le rapport de la polyamine de formule VIII-2-a:chlorure d'acide cyanurique:2,2,6,6- tétraméthyl-4-pipéridylamine de formule VIII-2-b est de 1:3:5 à 1:3:6. L'exemple ci-après donne une possibilité pour préparer le composant II-f) préféré. EXEMPLE: On fait réagir 23,6 g (0,128 mole) de chlorure d'acide cyanurique, 7,43 g (0,0426 mole) de N-N'-bis-[3-aminopropyl]éthylènediamine et 18 g (0,13 mole) de carbonate de potassium anhydre dans 250 ml de 1,2-dichloréthane à 5 C en agitant pendant 3 heures. On chauffe le mélange pendant encore 4 heures à la température ambiante. On ajoute 27,2 g (0,128 mole) de N-(2,2,6,6-tétraméthyl-4-pipéridyl)butylamine et on chauffe le mélange obtenu pendant 2 heures à 60 C. On ajoute encore une fois 18 g (0,13 mole) de carbonate de potassium anhydre et on chauffe le mélange pendant encore 6 heures à 60 C. On sépare le solvant par distillation sous un léger vide (200 mbars) et on ajoute - 21 - du xylène. On ajoute 18,2 g (0,085 mole) de N-(2,2,6,6- tétraméthyl-4-pipéridyl)-butylamine et 5,2 g (0,13 mole) d'hydroxyde de sodium (ground sodium hydroxide) et on chauffe le mélange au reflux pendant 2 heures. Pendant encore 12 heures, on élimine par distillation azéotropique l'eau formée dans la réaction. On filtre le mélange. On lave la solution avec de l'eau et on sèche sur du Na2SO4. On évapore le solvant et on sèche le résidu à 120 à 130 0C sous vide (0,1 mbar). On obtient le composant II-f) sous forme de résine incolore. 211. En général, on peut représenter le composant II-f), par exemple par un composé de formule VIII-2-1, VIII-2-2 ou VIII-2-3. Il peut aussi être présent sous forme de mélanges de ces trois composes. HN (CH2- N (C N-- 2.12 241? 2-12 N I NN Al N-- -N A g -N N-AN- 19A, - N N 1A A,- N C H 3 HCH C CH 3 jHICC3HCH3 H3 HIC CH IH3CClI A20 A20 A2i2 A204 b4 (VIII-2- 1) HN) (C 22-1 N N CHI A20 N (CH-i N H NIN 2.12 NI A19-N1 N Aî lNzA1 H3CA'CH2 H3C "CCH3 H2C J1CH3 H3C N H3 H3NCH3I. N H A0 A20 (VIII-2-2) b "'--jb - 22 - N. 152 *.A212 HC CH3 -b4 (VIII-2-3) 0 20 Une signification préférée de la formule (VIII-2-1) est N N NNH N'N.. A19 A19 N- A19 C CHI H2C H2CNCH2H2C N N CH(CH, H H9 C H H3C133 | z H C ^^^CHHOC H A20A20 A20- b4 b4 (VIII-2-3) Une signification préférée de la formule (VIII-2-1) est HN(CH) 2 (H 3 N N N. N N-,PCH- N N -C4Hlnn.H94- N-C4H9f, 4HC- N- 4H HIC)'1 H2CN H 2 CH2IHC CHCCH H H H H il b4 - 23 - Une signification préférée de la formule (VIII-2-2) est HN (CH 1 0 HN (CH 3- N IN H3C'-| H | N (CH)3> N H N 1H n H C -N CH N-C4H9 oNn C]NH b4 Une signification préférée de la formule VIII-2-3 est I (CH c: I C ' 3c' i cHa H3C H CH3 H H NHN -'N- C 4H9'n(H,) (CH,) H'C C- C- j n.HC H' HCï 3C HCHHCH3HC H3H N H H H H. n. Fi9C4 __ N/' N"' N __C4Hg.b C.,'. 3 ' b4 - 24 - Dans les formules VIII-2-1, VIII-2-2 et VIII-2-3 indiquées ci-dessus, b4 est de préférence un nombre de 1 à 20. On peut préparer les composés décrits comme composants I-a) à I-l) à partir des composés décrits comme composants II-a) à II-1), l'atome d'azote du groupe 2,2,6,6tétraméthylpipéridin-4-yle n'étant pas substitué, par analogie au procédé connu, par exemple celui divulgué par le brevet US-A-5 204 473, en oxydant le dérivé de 2,2,6,6-tétraméthylpipéridine correspondant par un composé peroxyde approprié, comme le peroxyde d'hydrogène ou l'hydroperoxyde de tert-butyle, en présence d'un catalyseur à base d'un carbonyle métallique ou d'un oxyde métallique, suivi de la réduction du produit oxyle intermédiaire formé, en le dérivé N- hydroxyle désiré, de préférence par hydrogénation catalytique. Selon cette méthode, on peut synthétiser les dérivés O-alkyle par différentes voies. Par exemple, on peut alkyler le dérivé N-hydroxyle avec l'hydrure de sodium et les hydrocarbures halogénés comme l'iodure d'éthyle. Les variantes N-méthoxy peuvent être préparées par thermolyse d'une solution de chlorobenzène du radical nitroxyle et du peroxyde de di-tert-butyle. Le produit est formé par une réaction de copulation entre le radical nitroxyle et le radical méthyle produit par le clivage en position 3 d'un radical tert-butoxy. D'autres variantes de N-alcoxy peuvent être synthétisées par copulation des radicaux nitroxyle avec des radicaux hydrocarbonés, qui se forment au cours de la décomposition thermique du peroxyde de di-tert-butyle en présence de solvants hydrocarbonés comme le cyclohexane, le toluène ou l'éthylbenzène. Bien que ces procédés soient décrits sous l'aspect de substituants Nalcoxy, il est entendu qu'ils sont applicables de la même manière à l'ensemble des groupes OR1. - 25 - Ainsi, par exemple, on peut préparer les dérivés de 1-cycloalkyloxy-2,2, 6,6-tétraméthylpipéridin-4-yle par réaction du dérivé 2,2,6,6-tétraméthylpipéridin-4- yle correspondant avec l'hydroperoxyde de tert-butyle en présence de MoO3 et d'un cycloalcane. En général, on peut représenter le composant I- f) par exemple par un composé de formules VIII-2-1, VIII-2- 2 ou VIII-2-3 dans lesquelles les radicaux A20 sont un groupe -OR20. Il peut être également un mélange de ces trois composés. On peut obtenir le produit décrit comme composant I-f) par exemple par transformation d'un produit obtenu par réaction d'une polyamine de formule VIII-1-a avec le chlorure d'acide cyanurique, avec un composé de formule VIII-1-b H2N - (CH2)7 NH (CH2)n NH- (CH2)n NH2 (VII- i-a) n4 n4 n4- VE a H-N- R19 (VIE- 1 -b) H3C CH3 H3C N CH3 R20 dans lesquelles n4', n4" et n4'", indépendamment les uns des autres, représentent un nombre de 2 à 12, et R19 représente l'hydrogène, alkyle enC1-C12, cycloalkyle en C5-C12, phényle ou phénylalkyle en C7-C9, et R20 a l'une des significations données pour R1. On peut effectuer la transformation par exemple par analogie au procédé de préparation décrit par le brevet US-A-4 477 615. On utilise comme composant I-a) de manière particulièrement préférée TINUVIN 123, comme composant II-a) MARK LA 52 ou MARK LA 57, comme composant II-b) CHIMASSORB 119, comme composant II-d) CHIMASSORB 944, - 26 - CYASORB UV 3346 ou DASTIB 1082, comme composant II-e) UVASIL 299 ou UVASIL 125, comme composant II-f) UVASORB HA 88, comme composants II-g) UVINUL 5050 H, LICHTSCHUTZSTOFF UV 31 ou LUCHEM HA-B 18, comme composant II-i) HOSTAVIN N 30, comme composants II- k) MARK LA 63 ou MARK LA 68 et comme composant II-m) STINUVIN 622. Comme composant II-a), on peut utiliser par exemple également TINUVIN 707 ou DASTIB 845, comme composant II-h) LICHTSCHUTZMITTEL S 95 et comme composant II-j) HOSTAVIN N 20 ou SANDUVOR 3050. De préférence, on utilise comme composant I-f), UVASORB HA 88, en remplaçant les radicaux 2,2,6,6- tétraméthylpipéridin-4-yle par un groupe de formule VIII-1-c. Lorsque dans le composé de formule XI-2 le radical A31 représente l'hydrogène, celui-ci peut être présent ensemble avec un composé de formule XII-2* H3C CH3 CH 2 CH2- CH- CH2-N t CH2 1 N - (XI-2*) OH H3C CH3 o - b6 sous forme de mélanges et peut aussi être utilisé tel quel comme composant II-i) dans le système de stabilisants conforme à l'invention. Le rapport de XI-2:XI-2* est par exemple de 20:1 à 1:20 ou de 1:10 à :1. Les significations des groupes terminaux qui saturent les valences libres dans les formules VI-1, VI-2, VII-1, VII-2, VIII-2-1, VIII-2-2, VIII-2-3, IX-1, IX-2, XI-1, XI-2, XI-2*, XIII-1, XIII-2 et XVI-2 dépend du procédé utilisé pour la préparation. Les groupes - 27 - terminaux peuvent encore être modifiés aussi après la préparation des composés. Si l'on effectue la préparation des composés de formule VI-1 par transformation d'un composé de formule N x x N N N-R15 1 R14 dans laquelle X représente par exemple halogène, plus particulièrement le chlore, et R14 et R15 ont les définitions données ci-dessus, avec un composé de formule H--N-R2-N-H I I R11 R13 dans laquelle R1l, R12 et R13 ont les significations données ci-dessus, le groupe terminal lié au radical diamino est alors l'hydrogène ou N X NY N N-R15 I R14 et le groupe terminal qui est lié au radical triazino, X ou N -R12-N-H R11 1 RI, R13 - 28 - Si X signifie un halogène, il est alors avantageux d'échanger celui-ci après la réaction terminée, par exemple contre un groupe -OH ou un groupe amino. Comme exemple de groupes amino, citons pyrrolidin-1-yle, morpholino, -NH2, -N(alkyle en C1-C8)2 et -NR(alkyle en Cl-C8), dans lesquels R représente l'hydrogène ou un groupe de formule IV-1. Les réalisations précitées en les composés de formule VI-1 peuvent être appliquées de façon correspondante au composé de formule VI-2, o les radicaux R11, R12, R13, R14 et R15 correspondent aux radicaux A1,, A12, A13, A14 et A15 correpondants et le groupe IV-1 correspond au groupe IV-2. Dans les composés de formule VII-1, respectivement VII-2, le groupe terminal qui est lié à l'atome de silicium peut représenter par exemple (R16)3Si-O-, respectivement (A16)3Si-O-, et le groupe terminal qui est lié à l'oxygène par exemple -Si(R16) 3, respectivement -Si(A16)3. Les composés de formules VII-1 et VII-2 peuvent être présents aussi comme composés cycliques, lorsque n3, respectivement b3, est un nombre qui va de 3 à 10, c'est-à-dire que les valences libres représentées dans les formules développées peuvent former alors une liaison directe. Dans les composés de formules VIII-2-1, VIII-2-2 et VIII-2-3, le groupe terminal est lié au radical triazine, par exemple Cl ou un groupe H3C CH3 N -A-20 A19 H3 CH3 et le groupe terminal qui est lié au radical amino, par exemple l'hydrogène ou un groupe - 29 - N N K A19 NN A A20 A20 Dans les composés de formule IX-l, le groupe terminal qui est lié au cycle 2,5-dioxypyrrolidine est par exemple l'hydrogène et le groupe terminal qui est lié au radical -C(R27)(R28)- est par exemple D N T Co ou N O R26 R21 I R25 H3C CH3 H3C N CH3 on R22 Dans les composés de formule IX-2, le groupe terminal qui est lié au cycle 2,5-dioxopyrrolidine est par exemple l'hydrogène, et le groupe terminal qui est lié au radical -C(A27)(A28)- est par exemple - 30 - N o o N o A26 A21 I ou A25 H3C CH3 H3C CH3 1 0 A22 Dans les composés de formule XI-1, respectivement XI-2, le groupe terminal qui est lié au radical diméthylène peut représenter par exemple -OH et le groupe terminal qui est lié à l'oxygène peut être par exemple l'hydrogène. Les groupes terminaux peuvent représenter aussi des radicaux polyéthers. Dans les composés de formule XI-2*, le groupe terminal qui est lié à l'azote peut représenter par exemple l'hydrogène et le groupe terminal qui est lié au radical 2-hydroxypropylène peut être par exemple un groupe CH, -CH20 0 H3C CH. H3C N' CH3 H Dans les composés de formule XIII-1, le groupe terminal qui est lié au radical carbonyle est par exemple H3C HCH3 - O d O -R41 H3C CH3 et le groupe terminal qui est lié au radical oxygène est - 31 - par exemple HC CCH3 C-R Cl--- R3 --- R3- C -O N O R1 3C CH3 H3C CH3 H3C NH 0 0 1 1 R41 R4I Dans les composés de formule XIII-2, le groupe terminal qui est lié au radical carbonyle est par exemple H3C CH3 -4 A41 H3C CH3 O O _ _ _ _ _ _ _Il _R IlR C - A.-CH j7 CH- Aiâ-C - N-A4 2 etlgrueterminal qui est lié au radical ronygèe estpa prexemple H3C CH3 o o H3C CH3 H3C CH3 H3C N CH3H3C CH3 A41 A41 Si l'on prépare les composés de formule XVI-2, par exemple par réaction d'un composé de formule H3C CH3 HO - CH2-CH- OH 3 I H3CCH3 A42 - 32 - dans laquelle A42 a la définition donnée ci-dessus, avec un diester d'acide dicarboxylique de formule -Q-OOC-A43-COO-Q, dans laquelle Q est par exemple méthyle, éthyle ou propyle et A43 a la signification donnée ci-dessus, le groupe terminal qui est lié au radical 2,2,6,6tétraméthyl-4-oxypipéridin-l-yle est alors l'hydrogène ou -CO-A43- COO-Q et le groupe terminal qui est lié au radical diacyle représente -O- Q ou H3C CH3 -O -N-CH2-CH- OH I H3C CH3 42 On préfère un mélange de stabilisants dans lequel Rl, Rg, Ro10, R18, R20, R22, R30, R31, R35 et R41, indépendamment les uns des autres, sont alkyle en C1-C12, cycloalkyle en C5-C8 ou cycloalkyle en C5-C8 substitué par méthyle. On préfère également un mélange de stabilisants dans lequel R1, R9, R10, R18, R20, R22, R30, R31, R35 et R41, indépendamment les uns des autres, sont méthyle, octyle ou cyclohexyle. Un intérêt représente aussi un mélange de stabilisants dans lequel A1, A9, Alo, A18, A20, A22, A30, A31, A35 et A41, indépendamment les uns des autres, sont l'hydrogène ou méthyle. A un mode de réalisation préféré correspond aussi un mélange de stabilisants contenant un composant I-a), I-b), I-c), I-d), I-e), I-f), I-g), I-h), I-i), I-j), I-k) ou I-l) et un composant II-a), II-b), II- d), II-e), II-f), II-g), II-i), II-k) ou II-m). Citons à titre d'exemples les mélanges de stabilisants suivants: 1. Mélange de stabilisants contenant un composant I-a) et un composant II-b), II-d) ou II-m), 2. Mélange de stabilisants contenant un composant - 33 - I-b) et un composant II-b), II-d) ou II-m) et 3. Mélange de stabilisants contenant un composant I-c) et un composant II-b), II-d) ou II-m). On préfère aussi un mélange de stabilisants dans lequel n1 vaut 1, 2 ou 4, lorsque nl vaut 1, R2 représente alkyle en C10-C20, lorsque nl vaut 2, R2 représente alkylène en C6-Co10, et lorsque n1 vaut 4, R2 représente butanetétrayle; R3 et R7, indépendamment l'un de l'autre, représentent l'hydrogène ou alkyle en C1-C4, R4, R5 et R6, indépendamment les uns des autres, sont alkylène en C2-C6, R8 représente l'hydrogène, alkyle en C1C6, cycloalkyle en C5-C8, cycloalkyle en Cs-Cs substitué par méthyle, phényle, phénylalkyle en C7-C9 ou un groupe de formule IV-1; R11, R13, R14 et R15, indépendamment les uns des autres, représentent l'hydrogène, alkyle en C1-C8, cycloalkyle en C5-C8, cycloalkyle en Cs-C8 substitué par méthyle, phényle, phénylalkyle en C7-C9 ou un groupe de formule IV- 1 ou les radicaux R14 et R15, ensemble avec l'atome d'azote auquel ils sont liés, forment un cycle hétérocyclique à 6 chaînons, R12 est alkylène en C2-Co10 et n2 est un nombre de 2 à 25; R16 est alkyle en C1-C4, cycloalkyle en C5-C8 ou phényle, R17 représente alkylène en C3- C6 et n3 est un nombre de 1 à 25; n4', n4" et n4'", indépendamment les uns des autres, représentent un nombre de 2 à 4, et R19 représente alkyle en C1-C4; R21 et R26, indépendamment l'un de l'autre, représentent une liaison directe ou un groupe -N(Y1)-CO-Y2-CO-N(Y3)-, Y1 et Y3, indépendamment l'un de l'autre, représentent l'hydrogène ou alkyle en C1-C4, Y2 est une liaison directe, R23 et R27 sont alkyle en C1-C25 ou phényle, - 34 - * R23 et R27 sont alkyle en C1-C25 ou phényle, R24 et R28 sont l'hydrogène ou alkyle en C1-C4, R25 représente alkyle en C1-C25 ou un groupe de formule IV-1 et n5 est un nombre de 1 à 25; R29 est alkyle en C8-C15; n6 est un nombre de 2 à 25; R32 et R33 ensemble forment un alkylène en C8-C14, R34 est l'hydrogène ou un groupe -Z1-COO-Z2, Z1 est alkylène en C2-C6 et Z2 est alkyle en C8-C15; R36, R38, R39 et R40, indépendamment les uns des autres, sont alkylène en C1-C4, R37 est une liaison directe et n7 est un nombre de 1 à 25. On préfère plus particulièrement un mélange de stabilisants dans lequel le composant I-a) est au moins un composé de formule I-1-a-1, I-1-a-2 ou I-l-a-3. H3C CH3 0 H3C CH3 R1-O-N C-- (CH2)8-C O- N-O-R1 H3C CH3 H3C CH3 (I-1-a-1) H3C CH3 O il R1-O-N O--C Cl5-Cl7-Alky H3C CH3 3 5 (I-l-a-2) - 35 - H2C CH CH CH2 C=O CHO CHO C-O O O o o C.= 0 C--C 'O H3C CH3 H3C CH3 H3C CH3 H3C CH3 H3C CH3 H3 0 CH3 H3C CH3 H3 CH3 I RI RI RI lO R1 R. R. R1 (I- l-a-3) R1 ayant la signification de méthyle, d'octyle ou de cyclohexyle; le composant I-b) est au moins un composé de formule II-1-b H3c CH3 N Rsr-O- N N (CH2)3 N -CH2CH2- H 3C CH,N N C,H9. N-A N N - C4H9 1 HC CH, H9c4 N'1-- H3C CHa H3C I CH3 H3C ACH3 H,C,CH3 H3CN' CH3 H3C CH3 R9 O R, o Hl O 9 Rg 2 (1-1-b) R9 ayant l'une des significations données pour R1; le composant I-c) est au moins un composé de formule V-1-c - 36 - H3CCH3 H3C CH3 H3C CH3 H3C /C H3 N N N -- N ORg N Rg ayant la signification donnée ci-dessus; VI-1-d- 1, VI-1-d-2 ou VI-1-d-3, N - (CH-)6N N N N - II C4H9N N H HOCH C CH9 N- CH H CH H3C >CH3 H3C ACH 3 NCNH 2C H3C CH3H3 2 5o O HN CLHCg H 1 0 H3C N CH3 H3C R9 (V-il-c) R9 ayant la signification donnée ci-dessus; le composant I-d) est au moins un composé de formule VI-l-d-l, VI-1--d-2 ou VI-1-d-3, ; 2 (VI-l1-d-l1) N N_ (CH)$ N H3C CH3 H3CCH3 H3CN CH3 H3C N CH3 HN-C CH-C--HC Ja CH 3 I O 1o Ri o RI o (l2 (VI-1-d-1) N N (CH) N N N" N, H3C CH3 HCC3 H3C N -CH3 HC N C3 I Io R1o R10 n2 (VI- I-d-2) - 37 - N N (CHi)6 Nf N N CHNI N H3C CH3 H3C CH3 ' H3C' CH3 H3C 3 HN i i HN -- R10 Rio Rto n2 (VI-1-d-3) R10o ayant l'une des significations données pour R1 et n2 étant un nombre de 2 à 25; le composant I-e) est au moins un composé de formule VII-l-e, CH3 Si-- O (CH2)3 O H3C CH3 H3C N CH3 I O R18 n3 dans laquelle R18 a l'une des significations données pour R1 et n3 est un nombre de 1 à 25; le composant I-f) représente un produit que l'on peut obtenir par a) transformation d'un produit obtenu par réaction d'une polyamine de formule H2N- (CH2)- NH (CH2)2 NH- (CH2)- NH2 3 2 3 - 38 - avec le chlorure d'acide cyanurique avec un composé de formule H-N C4H9-n H3C CH3 et H3C N CH3 H b) réaction ultérieure des groupes 2,2,6,6- tétraméthylpipéridin-4-yle présents dans la molécule en groupes de formule VIII-1-c; le composant I-g) est au moins un composé de formule IX-1-g-1, IX-1-g-2 ou IX-1-g-3, H _ l lCH2C-CH C _-- o N+ (CH2)1721 oN (CH2)17.21 CH 3 H3C CH3 3 H CH3 N CCH3 H3C CH3 R22 R1o n5 (D(-1-1) - I TCH3 CH3 I CH-C CH2 C RoN o C18H37 H3C CH3 H3C N CH3 H3Cf3 o R22 -(IX-l-g-2) -ns5 - 39- - H H N CH N oC 0 c16H33 c16H33 NH NH I I C,0 C - ---0 C 0 C---O NH NH H3C CH3 H3C CH3 H3C N CH3 H3 N CH3 o o I I R22 R o n5 (X- l-g-3) Rj0 et R22 ayant l'une des significations données pour R1 et n5 est un nombre de 1 à 25; le composant I-h) est au moins un composé de formule X-l-h, H25C12 O H3C CH3 N N - - R30 (X-1-h) O H3C CH3 R30 ayant l'une des significations données pour R1; le composant I-i) est au moins un composé de formule XI-1, dans laquelle R31 a l'une des significations données pour R1 et n6 est un nombre de 2 à 25; le composant I-j) est au moins un composé de formule XII-1-j-1 ou XII-1-j-2, - 40- CH2 (CH)9 NH CH2 0 o H3C CH3 (X-j-1) H3C N CH3 R35 o I1 (CH2f >r sCH2-CH - C O'- C 12H2s N (CHC)9 CH2""O./ O H3C 4 cH3 1(XII- -j-2) H3C N CH3 o R3s R35 ayant l'une des significations données pour R1; le composant Ik) est au moins un composé de formule XIII-1-k, H-C CH-CH - C-O-CHC C -CH-O O - CC O OCHC3 3 0M c >0) cH c X c | n00 I I CH o o o o R41 R41 n17 (XIII-1-k) R41 ayant l'une des significations données pour R1 et n7 est un nombre de 2 à 25; - 41- le composant I-1) est au moins un composé de formule XIV-1-1, H3C CH3 - o R"O-N HN -CH--CH CH2)CHCH= I '1Nk N/ OH H3C CH3 " N-- CH2 (XIV-1-1) Rg ayant l'une des significations données pour R1. De plus, on préfère un mélange de stabilisants dans lequel b1 vaut 1, 2 ou 4, lorsque bl vaut 1, A2 représente alkyle en C10-C20, lorsque b1 vaut 2, A2 représente alkylène en C6-C10, et lorsque b1 vaut 4, A2 représente butanetétrayle; A3 et A7, indépendamment l'un de l'autre, représentent l'hydrogène ou alkyle en Cl-C4, A4, As et A6, indépendamment les uns des autres, représentent alkylène en C2-C6, A8 représente l'hydrogène, alkyle en C1-C6, cycloalkyle en Cs-C8, cycloalkyle en Cs-C8 substitué par méthyle, phényle, phénylaikyle en C7- Cg ou un groupe de formule VI-2; A1l, A13, A14 et A15, indépendamment les uns des autres, représentent l'hydrogène, alkyle en C1-C8, cycloalkyle en Cs-C8, cycloalkyle en C5-C8 substitué par méthyle, phényle, phénylalkyle en C7-C9 ou un groupe de formule IV-2, ou les radicaux A14 et A15, ensemble avec l'atome d'azote auquel ils sont liés, forment un cycle hétérocyclique à 6 chaînons, A12 est alkylène en C2- C10, et b2 est un nombre de 2 à 25; A16 représente alkyle en C1-C4, cycloalkyle en C5-C8 ou - 42 - phényle, A17 représente alkylène en C3-C6, et b3 est un nombre de 1 à 25; b4', b4" et b4'", indépendamment les uns des autres, sont un nombre de 2 à 4, et A19 représente alkyle en C1-C4; A21 et A26, indépendamment l'un de l'autre, représentent une liaison directe ou un groupe -N(E1)-COE2-CO-N(E3)-, E1 et E3, indépendamment l'un de l'autre, représentent l'hydrogène ou alkyle en C1-C4, E1 est une liaison directe, A23 et A27 est alkyle en C1-C25 ou phényle, A24 et A28 représentent l'hydrogène ou alkyle en C1-C4, A25 est alkyle en C1-C25 ou un groupe de formule IV-2 et b5 est un nombre de 1 à 25; A29 est un alkyle en C8-C15, b6 est un nombre de 2 à 25; A32 et A33 forment ensemble un alkylène en C8-C14, A34 représente l'hydrogène ou un groupe -G1-COO-G2, G1 est alkylène en C2- C6 et G2 est alkyle en C8-C15; A36, A38, A39 et A40, indépendammment les uns des autres, sont alkylène en C1-C4, A37 est une liaison directe et b7 est un nombre de 1 à 25. On préfère plus particulièrement un mélange de stabilisants dans lequel le composant II-a) est au moins un composé de formule I-2-a-3 H2C CH CH CH2 1I I _ C=O C=O CO C=O O O o o H3C > CH3 H3C > CH3 H3C A1 A1 A1 A1 (I-2-a-3) - 43 - A1 représentant l'hydrogène ou méthyle; le composant II-b) est au moins un composé de formule II-2-b AH3C CH3N N.C N S-N N N - (CH)3N CH2CH2- C 4H CH3 NN. N b N-C4H9 N. 1 0 H3C CH, H9C4-N N N-C4H i H3(C'i À CH3 ' H3 H3C 'CH3 3 HC CH3 H3C CH3 AgA C Ag H3 53C _.CH3b (1I-2-b) A9 ayant l'une des significations données pour A,; le composant II-d) est au moins un composé de formule VI-2-d-1, VI-2-d-2 ou VI-2-d-3, N 2.5 H3CCH3 H3C CH3 CH3 CH3 H3C' HC CH HC N CH C 31 3 3 li CH3, A1o A1o I I CH3 CH3 -b2 (VI-2-d-1) N N (CH)6 N N N H3C CH3 H3C CH3 H3C N CH3 H3C CH3 II A10 10C O b2 (VI-2-d-2) - 44 - N N- (CHi)6 N f N N H3C CH3 H3C CH3 H3C N CH3 H3C N CH3 HN A10 A10o 1_ b2 (VI-2-d-3) A0lo ayant l'une des significations données pour A1 et b2 est un nombre de 2 à 25; le composant II-e) est au moins un composé de formule VI-2-e, - CH3 Si-O (CH2)3 O H3C CH3 H3C N CH3 A18 b3 dans laquelle A18 a l'une des significations données pour A1 et b3 est un nombre de 1 à 25; le composant II-f) est un produit que l'on peut obtenir par transformation d'un produit obtenu par réaction d'une polyamine de formule H2N - (CH2)- NH (CH2) NH- (CH2)- NH2 32 3 avec le chlorure d'acide cyanurique avec un composé de formule - 45 - H -N -C4H9-n H3C CH3 H3C N CH3 A2O) A20 ayant l'une des significations données pour A1; le composant IIg) est au moins un composé de formule IX-2-g-1, IX-2-g-2 ou IX-2-g-3, H H1C CH, CH3 HC CH (-2-g-1) H, cH C,. / CD, H HO NCH2 N CH3 A22 A'l b0 CH, CH3 - CH2 CH -,C N o N o _ H (IX-2--2) 230 - C C H CH - O 1622 1623A2 NH NHH C=O C=O o HH IHH N (DX-2-g-3) NH HC CH:, H:2C CH, N H NH 3I 5, CH, A23 Al0 b5 - 46- A10 et A22 ayant l'une des significations données pour A, b5 étant un nombre de 1 à 25; le composant II-i) est au moins un composé de formule XI-2, dans laquelle A31 a l'une des significations données pour A,, et b6 est un nombre de 2 à 25; le composant II-k) est au moins un composé de formule XIII-2-k 1 - CH CH CH-CH2-C-O-CHI--C o O H3C CH, H3_C:>: CH3 HC N H NC 1cm A41 A41 b7 (XIl-2-k) A4i1 ayant l'une des significations données pour A, et b7 étant un nombre de 1 à 25; le composant II-m) est au moins un composé de formule XVI-2-m, H3C CH3 --O C CH2CH2- OOC CH2CH2- CO H3 CH3 b8 (XVI-2-m) b8 est un nombre de 2 à 25. Un intérêt particulier représente les systèmes de stabilisants suivants: a) mélange de stabilisants contenant au moins un composé de formule I-l-a-l, dans laquelle R1 est cyclohexyle et au moins un composé de formule XVI-2-m, b) mélange de stabilisants contenant au moins un - 47 - composé de formule I-l-a-l, dans laquelle R1 est cyclohexyle et au moins un composé de formule VI-2-d-1, dans laquelle Ao10 est l'hydrogène, c) mélange de stabilisants contenant au moins un composé de formule I-l-a- 1, dans laquelle R1 est cyclohexyle et au moins un composé de formule II2-b, dans laquelle A9 est méthyle, d) mélange de stabilisants contenant au moins un composé de formule II-1-b, dans laquelle Rg est cyclohexyle et au moins un composé de formule XVI-2-m, e) mélange de stabilisants contenant au moins un composé de formule II-1-b, dans laquelle R9 est cyclohexyle et au moins un composé de formule VI-2-d-1, dans laquelle A10 est l'hydrogène, f) mélange de stabilisants contenant au moins un composé de formule II-1-b, dans laquelle R9 est cyclohexyle et au moins un composé de formule II-2-b, dans laquelle A9 est méthyle, g) mélange de stabilisants contenant au moins un composé de formule V-1-c, dans laquelle R9 est cyclohexyle et au moins un composé de formule XVI-2-m, h) mélange de stabilisants contenant au moins un composé de formule V-1-c, dans laquelle R9 est cyclohexyle et au moins un composé de formule VI-2-d-1, dans laquelle A10 est l'hydrogène, i) mélange de stabilisants contenant au moins un composé de formule V-1-c, dans laquelle R9 est cyclohexyle et au moins un composé de formule II-2-b, dans laquelle A9 est méthyle, j) mélange de stabilisants contenant au moins un composé de formule V-1-c, dans laquelle R9 est méthyle et au moins un composé de formule XVI-2-m, k) mélange de stabilisants contenant au moins un composé de formule V-1-c, dans laquelle R9 est méthyle et au moins un composé de formule VI-2-d-1, dans laquelle A10 est l'hydrogène, 1) mélange de stabilisants contenant au moins un - 48 - composé de formule V-l-c, dans laquelle R9 est méthyle et au moins un composé de formule II-2-b, dans laquelle Ag est méthyle, m) mélange de stabilisants contenant au moins un composé de formule I-l-a-l, dans laquelle R1 est octyle et au moins un composé de formule VI-2-d-2, dans laquelle Ao10 est l'hydrogène, n) mélange de stabilisants contenant au moins un composé de formule I-1-a-l, dans laquelle R1 est octyle et un produit que l'on peut obtenir par transformation d'un produit obtenu par réaction d'une polyamine de formule H2N- (CH2) NH-)3 NH (CH2) NH2 3 2 3 avec le chlorure d'acide cyanurique avec un composé de formule H-N- C4H9n H3C CH3 H3C N CH3 H Dans le système de stabilisants cités ci-dessus, les deux composants sont présents dans un rapport pondéral particulièrement préféré de 1:4 à 1:1. Les mélanges de stabilisants conformes à l'invention conviennent à la stabilisation de matières organiques contre la dégradation induite par la chaleur, par l'oxygène et par la lumière. Des exemples de telles matières sont: 1. Polymères de monooléfines et de dioléfines, par exemple le polypropylène, le polyisobutylène, le polybutène-1, le poly4-méthylpentène-1, le polyisoprène ou le polybutadiène, ainsi que les polymères de cyclooléfines, par exemple du cyclopentène ou du - 49 - norbornène; de plus, le polyéthylène (qui peut éventuellement être réticulé), par exemple le polyéthylène haute densité (HDPE), le polyéthylène densité et de haut poids moléculaire (HDPE-HMW), le polyéthylène haute densité et d'ultra-haut poids moléculaire (HDPE-UHMW), le polyéthylène moyenne densité (MDPE), le polyéthylène basse densité (LDPE), le polyéthylène basse densité linéaire (LLDPE), le polyéthylène basse densité ramifié (VLDPE). On peut préparer les polyoléfines, c'est-à-dire les polymères de monooléfines, cités à titre d'exemples dans le paragraphe précédent, plus particulièrement le polyéthylène et le polypropylène, selon différents procédés, plus particulièrement selon les méthodes suivantes: a) radicalaire (habituellement à pression élevée et à température élevée); b) à l'aide d'un catalyseur, le catalyseur contenant généralement un ou plusieurs métaux du groupe IVb, Vb, VIb ou VIII. Ces métaux ont généralement un ou plusieurs ligands comme des oxydes, des halogénures, des alcoolates, des esters, des éthers, des amines, des alkyles, des alcényles et/ou des aryles, qui peuvent être coordonnés soit en X soit en C. Ces complexes de métaux peuvent être libres ou fixés sur un support, comme par exemple sur du chlorure de magnésium activé, le chlorure de titane(III) ou sur l'oxyde d'aluminium ou l'oxyde de silicium. Ces catalyseurs peuvent être solubles ou insolubles dans le milieu de polymérisation. Les catalyseurs en tant que tels peuvent être actifs dans la polymérisation ou on peut utiliser d'autres activateurs, comme par exemple des alkyles métalliques, des hydrures métalliques, des alkylhalogénures métalliques, des oxydes d'alkyles métalliques ou alkyloxanes métalliques, les métaux étant des éléments des *- 50 - groupes Ia, IIa et/ou IIIa. Les activateurs peuvent être modifiés par exemple à l'aide d'autres groupes ester, éther, amine ou silyléther. Ces systèmes catalytiques sont désignés habituellement comme Phillips, Standard Oil Indiana, Ziegler (-Natta), TNZ (DuPont), Metallocen ou Single Site Catalyseurs (SSC). 2. Mélanges des polymères cités au point 1), par exemple mélanges du polypropylène avec le polyisobutylène, du polypropylène avec le polyéthylène (par exemple PP/HDPE, PP/LDPE) et mélanges de différents types de polyéthylènes (par exemple LDPE/HDPE). 3. Copolymères de monooléfines ou de dioléfines entre eux ou avec d'autres monomères vinyliques comme par exemple les copolymères de l'éthylène-propylène, le polyéthylène basse densité linéaire (LLDPE) et ses mélanges avec le polyéthylène basse densité (LDPE), les copolymères du propylène-butène-1, les copolymères du propylène-isobutylène, les copolymères de l'éthylène- butène-1, les copolymères l'éthylène-hexène, les copolymères de l'éthylène-méthylpentène, les copolymères de l'éthylène-heptène, les copolymères de l'éthylène- octène, les copolymères du propylène-butadiène, les copolymères de l'isobutylène-isoprène, les copolymères de l'éthylène-acrylate d'alkyle, les copolymères de l'éthylène-méthacrylate d'alkyle, les copolymères de l'éthylène-acétate de vinyle et leurs copolymères avec le monoxyde de carbone, ou des copolymères de l'éthylène-acide acrylique et leurs sels (ionomères), ainsi que des terpolymères de l'éthylène avec le propylène et un diène, comme l'hexadiène, le dicyclopentadiène ou l'éthylidènenorbornène; de plus des mélanges de ces copolymères entre eux avec les polymères cités au point 1), par exemple les copolymères du polypropylène/éthylène-propylène, les copolymères LDPE/éthylène-acétate de vinyle, les copolymères LDPE/éthylàne-acide acrylique et des copolymères de - 51 - polualylène/monoxyde de carbone à strcture altenante ou statistique et leurs mélanges avec d'autres polymères, comme par exemple, les polyamides. 4. Résines hydrocarbonées (par exemple en C5-C9) et leurs modifications hydrogénées (par exemple les résines tackifiantes) et mélanges de polyalkylènes et de 1' amidon. 5. Polystyrène, poly-(p-méthylstyrène), poly-(c5- méthylstyrène). 6. Copolymères du styrène ou de l'c-méthylstyrène avec des diènes ou des dérivés acryliques, tels que par exemple le styrène-acrylonitrile, le styrène- méthacrylate d'alkyle, le styrène-butadiène-acrylate et -méthacrylate d'alkyle, le styrène-anhydride maléique, le styrène-acrylonitrileacrylate de méthyle; mélanges à haute résilience des copolymères du styrène et d'un autre polymère comme par exemple d'un polyacrylate, d'un polymère diénique ou d'un terpolymère de l'éthylène- propylène-diène; ainsi que des copolymères séquencés du styrène, comme par exemple le styrène-butadiène-styrène, le styrène-isoprène-styrène, le styrène-éthylène/ butylène-styrène ou le styrène-éthylène/propylène- styrène. 7. Copolymères greffés du styrène ou de l'ct- méthylstyrène, comme par exemple le styrène sur le polybutadiène; le styrène sur les copolymères du polybutadiène-styrène ou du polybutadiène- acrylonitrile, le styrène et l'acrylonitrile (ou bien le méthacrylonitrile) sur le polybutadiène; le styrène, l'acrylonitrile et le méthacrylate de méthyle sur le polybutadiène; le styrène et l'anhydride maléique sur le polybutadiène; le styrène, l'acrylonitrile et l'anhydride maléique ou le maléimide sur le polybutadiène; le styrène, et le maléimide sur le polybutadiène; le styrène et les acrylates ou méthacrylates d'alkyle sur le polybutadiène, le styrène et l'acrylonitrile sur des terpolymères de l'éthylène- - 52 - propylène-diène, le styrène et l'acrylonitrile sur des polyacrylates ou polyméthacrylates d'alkyle, le styrène et l'acrylonitrile sur des copolymères de l'acrylate- butadiène, ainsi que leurs mélanges avec des copolymères cités au point 6), par exemple les polymères connus comme polymères ABS, MBS, ASA et AES. 8. Polymères halogénés tels que le polychloroprène, le caoutchouc chloré, le copolymère chloré et bromé de l'isobutylène-isoprène (caoutchouc halobutyle), le polyéthylène chloré ou chlorosulfoné, les copolymères de l'éthylène et de l'éthylène chloré, les homo- et copolymères de l'épichlorhydrine, notamment les polymères des composés vinyliques halogénés, comme par exemple le poly(chlorure de vinyle), le poly(chlorure de vinylidène), le poly(fluorure de vinyle), le poly(fluorure de vinylidène); ainsi que leurs copolymères, par exemple de chlorure de vinyle-chlorure de vinylidène, chlorure de vinyle-acétate de vinyle ou chlorure de vinylidène-acétate de vinyle. 9. Polymères dérivant des acides c,P-insaturés et leurs dérivés, comme les polyacrylates et polyméthacrylates, les polyacrylamides, les polyacrylonitriles et les polyméthacrylates de méthyle rendus résiliants par l'acrylate de butyle. 10. Copolymères des monomères cités au point 9) entre eux ou avec d'autres monomères insaturés, comme par exemple des copolymères de l'acrylonitrile-butadiène, de l'acrylonitrile-acrylate d'alkyle, de l'acrylonitrile- acrylate d'alcoxyalkyle, de l'acrylonitrile-halogénure de vinyle ou des terpolymères de l'acrylonitrile- méthacrylate d'alkyle-butadiène. 11. Polymères dérivant des amines et alcools insaturés ou de leurs dérivés acyle ou acétal, comme le poly(alcool de vinyle), le poly(acétate de vinyle), le poly(stéarate de vinyle), le poly(benzoate de vinyle), le poly(maléate de vinyle), le poly(butyral de vinyle), le poly(phtalate d'allyle) ou le poly(allylmélamine); - 53 - ainsi que leurs copolymères avec des oléfines citées au point 1) ci-dessus. 12. Homo- et copolymères des éthers cycliques tels que les polyalkylèneglycols, le poly(oxyéthylène) le poly(oxypropylène) ou leurs copolymères avec des éthers bis-glycidyliques. 13. Polyacétals, comme le poly(oxyméthylène) ainsi que les poly(oxyméthylènes) qui contiennent des comonomères comme l'oxyde d'éthylène; les polyacétals modifiés avec des polyuréthannes thermoplastiques, des acrylates ou le MBS. 14. Sulfures et oxydes de polyphénylène et leurs mélanges des polymères styréniques ou les polyamides. 15. Polyuréthannes dérivant, d'une part, des polyéthers, des polyesters et des polybutadiènes avec des groupes hydroxyles terminaux et, d'autre part, des polyisocyanates aliphatiques ou aromatiques, ainsi que de leurs précurseurs. 16. Polyamides et copolyamides dérivant des diamines et des acides dicarboxyliques et/ou des acides aminocarboxyliques et des lactames correspondants, tels que le polyamide 4, le polyamide 6, les polyamides 6/6, 6/10, 6/9, 6/12, 4/6, 12/12, le polyamide 11, le polyamide 12, les polyamides aromatiques obtenus à partir du m- xylène, de la diamine et de l'acide adipique; polyamides préparés à partir de l'hexaméthylènediamine et de l'acide isophtalique et/ou téréphtalique et éventuellement d'un élastomère comme agent modifiant, par exemple le poly-2,4,4- triméthylhexaméthylène-téréphtalamide ou le poly-m- phénylène isophtalamide. Des copolymères séquencés des polyamides cités ci-dessus avec des polyoléfines, des copolymères oléfiniques, des isomères ou des élastomères liés chimiquement ou greffés; ou avec des polyéthers, tels que par exemple avec le polyéthylèneglycol, le polypropylèneglycol ou le polytétraméthylèneglycol. De plus polyamides ou copolyamides modifiés par EPDM ou - 54 - ABS; ainsi que des polyamides condensés pendant la mise en oeuvre (systèmes RIM-polyamides). 17. Polyurées, polyimides, polyamides-imides, polyétherimides, polyesterimides, polyhydantoïnes et polybenzimidazoles. 18. Polyesters dérivant des acides dicarboxyliques et des dialcools et/ou des acides hydroxycarboxyliques ou des lactones correspondantes, comme le polyéthylène téréphtalate, le polybutylène téréphtalate, le poly- (1,4-diméthylolcyclohexane téréphtalate), les poly- (hydroxybenzoates) ainsi que des polyéthers-esters séquences dérivés des polyéthers ayant des groupes hydroxyles terminaux; de plus des polyesters modifiés par des polycarbonates ou MBS. 19. Polycarbonates et polyestercarbonates. 20. Polysulfones, polyéthersulfones et polyéther- cétones. 21. Polymères réticulés qui dérivent, d'une part, des aldéhydes et, d'autre part, des phénols, de l'urée et de la mélamine, comme les résines phénol-formaldéhyde, les résines urée-formaldéhyde et les résines mélamine- formaldéhyde. 22. Résines alkyde siccatives et non siccatives. 23. Résines polyester insaturées qui dérivent des copolyesters d'acides dicarboxyliques saturés et insaturés avec des alcools multifonctionnels ainsi que des composés vinyliques comme agents réticulants, ainsi que de leurs modifications halogénées difficilement inflammables. 24. Résines acryliques réticulables dérivées des esters acryliques substitués, comme par exemple les époxyacrylates, les uréthanne-acrylates ou les polyester-acrylates. 25. Résines alkydes, résines polyesters et résines acryliques réticulées avec des résines de mélamine, des résines d'urée, des isocyanates, des isocyanurates, des polyisocyanates ou des résines époxydes. - 55 - 26. Résines époxydes réticulées qui dérivent des composés glycidyliques aliphatiques, cycloaliphatiques, hétérocycliques ou aromatiques, par exemple des produits du bisphénol-A-éthers diglycidyliques, du bisphénol-F- éthers diglycidyliques, que l'on peut réticuler à l'aide de durcisseurs usuels, comme par Èexemple les anhydrides ou les amines avec ou sans accélérateur. 27. Polymères naturels comme la cellulose, le caoutchouc naturel, la gélatine, ainsi que leurs dérivés modifiés chimiquement de manière polymère-homologue, tels que les acétates de cellulose, les propionates de cellulose et les butyrates de cellulose, ou bien les éthers de cellulose comme la méthylcellulose; les résines colophanes et leurs dérivés. 28. Mélanges (polyblends) de polymères précités comme par exemple PP/EPDM, polyamide/EPDM ou ABS, PVC/EVA, PVC/ABS, PVC/MBS, PC/ABS, PBTP/ABS, PC/ASA, PC/PBT, PVC/CPE, PVC/acrylates, POM/PUR thermoplastique, PC/PUR thermoplastique, POM/acrylate, POM/MBS, PPE/HIPS, PPE/PA 6,6 et copolymères, PA/HDPE, PA/PP, PA/PPO, PBT/PC/ABS ou PBT/PET/PC. 29. Matières organiques naturelles et synthétiques qui représentent des composés monomères purs ou mélanges de ceux-ci, par exemples huiles minérales, graisses animales ou végétales, huiles et cires, ou huiles, cires et graisses à base d'esters synthétiques (par exemple, phtalates, adipates, phosphates ou trimellitates), ainsi que mélanges d'esters synthétiques avec huiles minérales en rapports pondéraux quelconques, comme par exemple préparations à filer ainsi que leurs émulsions aqueuses. 30. Emulsions aqueuses de caoutchoucs synthétiques ou naturels, comme le caoutchouc latex ou des latex de copolymères du styrène-butadiène carboxylés. Un autre objet de l'invention est donc une composition contenant (a) une matière organique sensible à la dégradation induite par l'oxygène, la chaleur ou la lumière et un mélange de stabilisants conforme à - 56 - l'invention. En ce qui concerne les matières organiques, il s'agit de préférence de polymères synthétiques, plus particulièrement des polymères appartenant aux groupes précités. On préfère les polyoléfines, et plus particulièrement, on préfère le polyéthylène, le polypropylène et leurs copolymères. On peut ajouter à la matière à stabiliser les composants du système de stabilisants conformes à l'invention individuellement ou mélangés entre eux. Ce faisant, le composant I-a), I-b), I-c), I-d), I-e), I- f), I-g), I-h), I-i), I-j), I-k) ou I-l) est présent dans une quantité de 0,01 à 2,5 %, de préférence de 0,05 à 0,5 % et le composant II-a), II-b), II-c), II-d), II-e), II-f), II-g), II-h), II-i), II-j), II- k), II-1) ou II-m) dans une quantité de 0,01 à 4,99 %, de préférence de 0,05 à 1,5 % à la condition que la quantité totale en composant I-a), I-b), I-c), I-d), I-e), I-f), I-g), I-h), I-i), I-j), I- k) ou I-l) et en composant II-a), II-b), II-c), II-d), II-e), II-f), II-g), II-h), II-i), II-j), II-k), II-1) ou II-m) soit de 0,02 à 5 % par rapport au poids total de la matière à stabiliser. De préférence, la quantité totale de composant I-a), I-b), I-c), I-d), I-e), I-f), I-g), I-h), I-i), I-j), I-k) ou I-l) et de composant II-a), II-b), II-c), II- d), II-e), II-f), II-g), II-h), II-i), II-j), II-k), II-1) ou II-m) est de 0,05 à 3 %, plus particulièrement de 0,05 à 2 % ou de 0,05 à 1 % par rapport au poids total de la matière à stabiliser. Le rapport pondéral du composant I-a), I-b), I-c), I-d), I-e), I-f), Ig), I-h), I-i), I-j), I-k) ou I-l) au composant II-a), II-b), II-c), IId), II-e), II-f), II-g), II-h), II-i), II-j), II-k), II-1) ou II-m) est de préférence de 20:1 à 1:20, plus particulièrement de 10:1 à 1:10, par exemple de 1:5 à 5:1 ou de 1:4 à 1:1. L'incorporation du mélange de stabilisants, - 57 - respectivement des composants individuels conformes à l'invention dans la matière organique peut être effectuée selon des méthodes connues, par exemple avant ou au cours du moulage ou aussi par dépôt du composé dissous ou dispersé sur la matière organique, éventuellement en évaporant ultérieurement les composants individuels du mélange de stabilisants conforme à l'invention peuvent être ajouté comme poudre, granulés ou aussi sous forme de mélange maître qui contient ces composants dans une concentration de 2,5 à % en poids. Si on le désire, on peut mélanger entre eux les composants du système de stabilisants conformes à l'invention avant leur incorporation dans la masse fondue (melt-blending). On peut ajouter le système de stabilisants ou ses composants conformes à l'invention avant ou au cours de la polymérisation ou avant la réticulation. On peut utiliser les matières ainsi stabilisées dans les formes les plus différentes, par exemple comme feuilles, fibres, bandes, masses à mouler, profilés ou liants pour vernis, adhésifs ou mastics. Les matières organiques stabilisées de la présente invention peuvent contenir en plus également différents additifs classiques comme par exemple: 1. Antioxydants 1.1. Monophénols alkylés, par exemple 2,6-di-tert- butyl-4-méthylphénol, 2-butyl-4,6-diméthylphénol, 2,6- di-tert-butyl-4-éthylphénol, 2,6-di-tert-butyl-4-n- butylphénol, 2,6-di-tert-butyl-4-iso-butylphénol, 2,6- dicyclopentyl-4-méthylphénol, 2- (c-méthylcyclohexyl)- 4,6-diméthyl-phénol, 2,6-dioctadécyl-4-méthylphénol, 2,4,6-tricyclo-hexylphénol, 2,6-di-tert-butyl-4-méthoxy- méthylphénol, nonylphénols linéaires ou ramifiés dans la chaîne latérale, comme par exemple 2,6-di-nonyl-4- méthylphénol, 2,4-diméthyl-6-(1'-méthyl-undec-1'-yl)- phénol, 2,4-diméthyl-6-(1'-méthyl-heptadec-1'-yl)- - 58 - phénol, 2,4-diméthyl-6-(1'-méthyl-tridec-1'-yl)-phénol et leurs mélanges. 1.2. Alkylthiométhylphénols, par exemple 2,4-dioctylthiométhyl-6-tert-butylphénol, 2,4-dioctyl- thiométhyl-6-méthylphénol, 2,4-dioctyl-thiométhyl-6- éthylphénol, 2,6-di-dodécylthiométhyl-4-nonylphénol. 1.3. Hydroquinones et hydroquinones alkylées, par exemple 2,6-di-tert-butyl-4-méthoxyphénol, 2,5-di-tert- butyl-hydroquinone, 2,5-di-tert-amylhydroquinone, 2,6- di-phényl-4-octadécyloxyphénol, 2,6-di-tert-butyl- hydroquinone, 2,5-di-tert-butyl-4-hydroxyanisol, 3,5-di- tert-butyl-4-hydroxyanisol, stéarate de 3,5-di-tert- butyl-4-hydroxyphényle, adipate de bis-(3,5-di-tert- butyl-4-hydroxyphényle). 1.4. Tocophérols, par exemple, a-tocophérol, 3- tocophérol, y-tocophérol, 5-tocophérol, et leurs mélanges (Vitamine E). 1.5. Tthers thiodiphényliques hydroxylés, par exemple 2,2'-thio-bis(6-tert-butyl-4-méthyl-phénol), 2,2'-thio- bis(4-octylphénol), 4,4'-thio-bis(6-tert-butyl-3-méthyl- phénol), 4,4'-thio-bis(6-tert-butyl-2-méthylphénol), 4,4'-thio-bis(3,6-di-sec-amylphénol), disulfure de 4,4'- bis(2,6-diméthyl-4-hydroxyphényle). 1.6. Alkylidènebisphénols, par exemple 2,2'-méthylène-bis(6-tert-butyl-4-méthylphénol), 2,2'- méthylène-bis(6-tert-butyl-4-éthylphénol), 2,2'- méthylène-bis-[4-méthyl-6-(a-méthylcyclohexyl)phénol], 2,2'-méthylène-bis(4-méthyl-6-cyclohexylphénol), 2,2'- méthylène-bis(6-nonyl-4-méthylphénol), 2,2'-méthylène- bis(4,6-di-tert-butylphénol), 2,2'-éthylidène-bis(4,6- di-tert-butylphénol), 2,2'-éthylidène-bis(6-tert-butyl- 4-isobutylphénol), 2,2'-méthylène-bis[6-(c-méthyl- benzyl)-4-nonylphénol], 2,2'-méthylène-bis[6-(a,a- diméthylbenzyl)-4-nonyl-phénol], 4,4'-méthylène-bis(2,6- di-tert-butylphénol), 4,4'-méthylène-bis(6-tert-butyl-2- méthylphénol), 1,1-bis(5-tert-butyl-4-hydroxy-2-méthyl- phényl)butane, 2,6-bis(3-tert-butyl-5-méthyl-2-hydroxy- - 59 - benzyl)-4-méthylphénol, 1,1,3-tris(5-tert-butyl-4- hydroxy-2-méthylphényl)butane, 1,1-bis(5-tert-butyl-4- hydroxy-2-méthyl-phényl)-3-n-dodécylmercaptobutane, bis[3,3-bis-(3'-tertbutyl-4'-hydroxyphényl)butyrate] de l'éthylèneglycol, bis(3-tert-butyl4-hydroxy-5-méthyl- phényl)-dicyclopentadiène, téréphtalate de bis[2-(3'- tert-butyl-2'-hydroxy-5'-méthylbenzyl)-6-tert-butyl-4- méthylphényle], 1,1-bis-(3,5-diméthyl-2-hydroxyphényl)- butane, 2,2-bis-(3,5-di-tert-butyl-4-hydroxyphényl)- propane, 2,2-bis-(5-tert-butyl-4-hydroxy-2-méthyl- phényl)-4-n-dodécylmercapto-butane, 1,1,5,5-tétra-(5- tert-butyl-4-hydroxy-2-méthylphényl)-pentane. 1.7. Composés o-, n- et sbenzyliques, par exemple éther 3,5,3',5'-tétra-tert-butyl-4,4'-dihydroxy- dibenzylique, mercaptoacétate d'octadécyl-4-hydroxy-3,5- diméthyl-benzyle, 4-hydroxy-3,5-di-tert-butylbenzyle- mercapto-acétate de tridécyle, tris-(3,5-di-tert-butyl- 4-hydroxybenzyl)-amine, dithiotéréphtalate de bis-(4- tert-butyl-3-hydroxy-2,6-diméthylbenzyle), sulfure de bis-(3,5-di-tert-butyl-4-hydroxybenzyle), 3,5-di-tert- butyl-4-hydroxybenzyl-mercaptoacétate d'isooctyle. 1.8. Malonates hydroxybenzylés, par exemple 2,2-bis- (3,5-di-tert-butyl-2-hydroxy-benzyle)malonate de diocta- décyle, 2-(3-tert-butyl-4-hydroxy-5-méthylbenzyle)- malonate de di-octadécyle, mercaptoéthyl-2,2-bis-(3,5- di-tert-butyl-4-hydroxy-benzyle)malonate de di-dodécyle, malonate de di-[4-(1,1,3,3-tétraméthylbutyl)-phényl]- 2,2-bis-(3,5-di-tert-butyl-4-hydroxybenzyle). 1.9. Composés aromatiques hydroxybenzylés, par exemple 1,3,5-tris-(3,5-di-tert-butyl-4-hydroxybenzyl)-2,4,6- triméthylbenzène, 1,4-bis-(3,5-di-tert-butyl-4-hydroxy- benzyl)-2,3,5,6-tétraméthylbenzène, 2,4,6-tris-(3,5-di- tert-butyl-4-hydroxybenzyl)-phénol. 1.10. Composés de triazine, par exemple 2,4-bis- octylmercapto-6-(3,5-di-tert-butyl-4-hydroxy-anilino)- 1,3,5-triazine, 2-octylmercapto-4,6-bis-(3,5-di-tert- butyl-4-hydroxyanilino)-1,3,5-triazine, 2-octylmercapto- - 60 - 4,6-bis-(3,5-di-tert-butyl-4-hydroxy-phénoxy)-1,3,5- triazine, 2,4,6-tris-(3,5-di-tert-butyl-4-hydroxy- phénoxy)-1,2,3-triazine, isocyanurate de 1,3,5-tris- (3,5-di-tert-butyl-4-hydroxybenzyle), isocyanurate de 1,3,5-tris-(4tert-butyl-3-hydroxy-2,6-diméthylbenzyle), 2,4,6-tris-(3,5-di-tert-butyl-4-hydroxyphényléthyl)- 1,3,5-triazine, 1,3,5-tris-(3,5-di-tert-butyl-4-hydroxy- phénylpropionyl)-hexahydro-1,3,5-triazine, isocyanurate de 1,3,5-tris-(3,5-dicyclohexyl-4-hydroxybenzyle). 1.11. Phosphonates de benzyle, par exemple le 2,5-di- tert-butyl-4-hydroxybenzylphosphonate de diméthyle, le 2,5-di-tert-butyl4-hydroxybenzylphosphonate de diéthyle, le 2,5-di-tert-butyl-4-hydroxybenzyl- phosphonate de dioctadécyle, le 5-tert-butyl-4-hydroxy- 3-méthylbenzyl-phosphonate de dioctadécyle, le sel de calcium de 3,5-ditert-bytl-4-hydroxybenzyl-phophonate de monoéthyle. 1.12. Acylaminophénols, par exemple 4-hydroxyanilide de l'acide laurique, 4-hydroxyanilide de l'acide stéarique, N-(3,5-di-tert-butyl-4hydroxyphényl)-carbamate d'octyle. 1.13. Esters de l'acide P-(3,5-di-tert-butyl-4-hydroxy- phényl)propionique avec les alcools mono- ou polyhydroxyliques, par exemple méthanol, éthanol, n- octanol, i-octanol, octadécanol, 1,6-hexanediol, 1,9- nonanediol, éthylèneglycol, 1,2-propanediol, néopentylglycol, thiodiéthylène-glycol, diéthylène- glycol, triéthylèneglycol, pentaérythritol, isocyanurate de tris(hydroxyéthyle), diamide de l'acide N,N'-bis- (hydroxyéthyl)oxalique, 3-thiaundécanol, 3-thiapenta- décanol, triméthylhexanediol, triméthylol-propane, 4- hydroxyméthyl-1-phospha-2,6,7-trioxabicyclo-[2.2.2]- octane. 1.14. Esters de l'acide P-(5-tert-butyl-4-hydroxy-3- méthylphényl)propionique avec les alcools mono- ou polyhydroxyliques, par exemple méthanol, éthanol, n-octanol, i-octanol, octadécanol, 1, 6-hexanediol, - 61 - 1,9-nonanediol, éthylèneglycol, 1,2-propanediol, néopentyl-glycol, thiodiéthylène-glycol, diéthylène- glycol, triéthylèneglycol, pentaérythritol, isocyanurate de tris(hydroxyéthyle), diamide de l'acide N,N'-bis- (hydroxyéthyl)oxalique, 3-thiaundécanol, 3-thiapenta- décanol, triméthylhexanediol, triméthylolpropane, 4-hydroxyméthyl-l-phospha-2,6,7-trioxabicyclo-[2.2.2]- octane. 1.15. Esters de l'acide 3-(3,5-dicyclohexyl-4-hydroxy- phényl)propionique avec les alcools mono- ou polyhydroxyliques, par exemple méthanol, éthanol, octanol, octadécanol, 1,6-hexanediol, 1, 9-nonanediol, éthylèneglycol, 1,2-propanediol, néopentylglycol, thiodiéthylène-glycol, diéthylène-glycol, triéthylène- glycol, pentaérythritol, isocyanurate de tris- (hydroxyéthyle), diamide de l'acide N,N'-bis- (hydroxyéthyl)oxalique, 3-thiaundécanol, 3-thiapenta- décanol, triméthylhexanediol, triméthylol-propane, 4-hydroxyméthyl-1-phospha-2,6,7-trioxabicyclo-[2.2.2]- octane. 1.16. Esters de l'acide 3,5-di-tert-butyl-4-hydroxy- phénylacétique avec les alcools mono- ou poly- hydroxyliques, par exemple méthanol, éthanol, octanol, octadécanol, 1,6-hexanediol, 1,9-nonanediol, éthylèneglycol, 1,2-propanediol, néopentylglycol, thiodiéthylène-glycol, diéthylène-glycol, triéthylène- glycol, pentaérythritol, isocyanurate de tris- (hydroxyéthyle), diamide de l'acide N,N'-bis- (hydroxyéthyl)oxalique, 3-thiaundécanol, 3-thia- pentadécanol, triméthylhexanediol, triméthylol-propane, 4-hydroxyméthyl-1-phospha-2,6,7-trioxabicyclo-[2.2.2]- octane. 1.17. Amides de l'acide P-(3,5-di-tert-butyl-4-hydroxy- phényl)propionique, par exemple N,N'-bis-(3,5-di-tert- butyl-4-hydroxyphényl-propionyl)-hexaméthylène-diamine, N,N'-bis(3,5-di-tert-butyl-4-hydroxyphényl-propionyl)- triméthylène-diamine, N,N'-bis-(3,5-di-tert-butyl-4- - 62 - hydroxyphényl-propionyl)-hydrazine. *1.18 Acide ascorbique (Vitamine C). 1.19. Anti-oxydants à base d'amines, par exemple N,N'- di-isopropyl-p-phénylènediamine, N,N'-di-sec-butyl-p- phénylènediamine, N,N'-bis-(1,4-diméthyl-pentyl)-p- phénylènediamine, N,N'-bis-(1-éthyl-3-méthyl-pentyl)-p- phénylènediamine, N,N'-bis-(1-méthyl-heptyl)-p- phénylènediamine, N,N'-dicyclohexyl-p-phénylènediamine, N,N'-diphényl-p-phénylènediamine, N,N'-di-(naphtyl-2-)- p-phénylènediamine, N-isopropyl-N'-phényl-p-phénylène- diamine, N-(1,3-diméthylbutyl)-N'-phényl-p-phénylène- diamine, N-(1-méthyl-heptyl)-N'-phényl-p-phénylène- diamine, N-cyclohexyl-N'-phényl-p-phénylènediamine, 4-(p-toluène-sulfonamido)-diphénylamine, N,N'-diméthyl- N,N'-di-sec-butyl-p-phénylènediamine, di-phénylamine, Nallyldiphénylamine, 4-isopropoxy-diphénylamine, N-phényl-1-naphtylamine, N-(4-tert-octylphényl)-1- naphtylamine, N-phényl-2-naphtylamine, diphénylamine octylée, par exemple p,p'-di-tert-octyvldiphénylamine, 4-n-butyl-aminophénol, 4-butyrylaminophénol, 4-nonanoyl- amino-phénol, 4-dodécanoylamino-phénol, 4-octadécanoyl- aminophénol, di-(4-méthoxy-phényl)-amine, 2,6-di-tert- butyl-4-diméthyl-amino-méthylphénol, 2,4'-diamino- diphénylméthane, 4,4'-diamino-diphénylméthane, N,N,N',N'tétraméthyl-4,4'-diamino-diphénylméthane, 1,2-di[(2-méthyl-phényl)-amino]éthane, 1,2-di-(phényl- amino)-propane, (o-tolyl)-biguanide, di-[4-1',3'- diméthyl-butyl)-phényl]amine, N-phényl-1-naphtylamine tert-octylée, mélange de tert-butyl/tert-octyl- diphénylamines mono- et dialkylées, mélange de nonyldiphénylamines monoet dialkylées, mélange de dodécyldiphénylamines mono- et dialkylées, mélange d'isopropyl/isohexyldiphénylamines mono- et dialkylées, mélanges de tert-butyldiphénylamines mono- et dialkylées, 2,3-dihydro-3,3-diméthyl-4H-1,4-benzo- thiazine, phénothiazine, mélange de tert-butyl/tert- octylphénothiazines mono- et dialkylées, mélange de - 63 - tert-octylphénothiazines mono- et dialkylées, N-allylphénothiazine, N,N,N'N'-tétraphényl-l,4-diamino- but-2-ène, N,N-bis-(2,2,6,6-tétraméthyl-pipéridin-4-yl- hexaméthylènediamine, sébacate de bis-(2,2,6,6- tétraméthyl-pipéridin-4-yle), 2,2,6,6-tétraméthyl- pipéridin-4-one, 2,2,6,6-tétraméthyl-pipéridin-4-ol. 2. Absorbeurs d'uv et photostabilants 2.1. 2-(2'Hydroxyphényl)benzotriazoles, par exemple les dérivés de 2-(2'-hydroxy-5'-méthylphényl)- benzotriazole, 2-(3',5'-di-tert-butyle, -2'-hydroxy- phényl)-benzotriazole), 2-(5'-tert-butyle-2'- hydroxyphényl)-benzotriazole, 2-(2'-hydroxy-5'-(1,1,3,3- tétraméthylbutyle)phényl)-benzotriazole, 2-(3',5'-di- tert-butyle-2'-hydroxyphényl)-5-chloro-bezotriazole, 2-(3'-tert-butyl-2'-hydroxy-5'-méthylphényl)-5-chloro- benzotriazole, 2-(3'-sec-butyl-5'-tert-butyle-2'- hydroxyphényl)benzotriazole, 2-2'-hydroxy-4'-octoxy- phényl)-benzotriazole, 2-(3',5'-di-tert-amyl-2'- hydroxyphényl)-benzotriazole, 2-(3', 5'-bis(cX,c- diméthylbenzyle)-2'-hydroxyphényl)-benzotriazole, mélange de 2-(3'-tert-butyl-2'hydroxy-5'-(2-octyloxy- carbonyléthyle-phényl)-5-chloro-benzotriazole, 2-(3'- tert-butyl-5'-[2-(2-éthylhexyloxy)-carbonyléthyl]-2'- hydroxyphényl-5-chloro-benzotriazole, 2-(3'-tert-butyl- 2'-hydroxy-5'-(2-méthoxycarbonyl-éthyle)phényl)-5- chloro-benzotriazole, 2-(3'-tert-butyl-2'-hydroxy-5'-(2- méthoxycarbonyl-éthyle)phényl)-benzotriazole, 2-(3'- tert-butyl-2'-hydroxy-5'-(2-octyloxycarbonyl-éthyle)- phényl)-benzotriazole, 2-(3'-tert-butyl-5'-[2-(2- éthylhexyloxy)-carbonyléthyle]-2'-hydroxyphényl)- benzotriazole, 2-(3'-dodécyl-2'-hydroxy-5'-méthyl- phényl)-benzotriazole et 2-(3'-tert-butyl-2'-hydroxy-5'- (2-isooctyloxycarbonyléthyl)phényl)-benzotriazole, 2,2'- méthylène-bis[4-(1,1,3,3-tétra-méthylbutyl)-6- benzotriazole-2-yl-phénol]; produit de trans- estérification de 2-[3'-tert-butyl-5'-(2-méthoxy- carbonyléthyl)-2'-hydroxy-phényl]-benzotriazole avec le - 64 - polyéthylène-glycol 300; [R-CH2CH2-COO(CH2)3]12 avec R = 3'-tert-butyl-4'-hydroxy-5'-2H-benzotriazol-2-yl- phényle. 2.2. 2-Hydroxybenzophénones, par exemple les dérivés de 4hydroxy, 4-méthoxy, 4-octoxy, 4-décyloxy, 4-dodécyloxy, 4- benzyloxy, 4,2',4'-trihydroxy, 2'-hydroxy-4,4'-diméthoxy. 2.3. Esters d'acides benzoïques éventuellemet substitués, comme par exemple salicylate de 4-tert-butylphényle, salicylate de phényle, salicylate d'octylphényle, dibenzoylresorcinol, bis- (4-tert-butylbenzoyl)-résorcinol, benzoylrésorcinol, 3,5-di-tert-butyl-4-hydroxybenzoate de 2,4-di-tert- butylphényle, 3,5-di-tert-butyl-4-hydroxybenzoate d'hexadécyle, 3, 5-di-tert-butyl-4-hydroxybenzoate d'octadécyle, 3,5-di-tert-butyl-4-hydroxybenzoate de 2- méthyl-4,6-di-tert-butylphényle. 2.4. Acrylates par exemple a-cyano-, - diphénylacrylate d'éthyle ou d'isooctyle, 0-carbo- méthoxycinnamate de méthyle, a-cyano-p-méthyl-p- méthoxy-cinnamate de méthyle ou de butyle, a-carbométhoxy-pméthoxycinnamate de méthyle, N-( -carbométhoxy---cyanovinyl)-2méthyl-indoline. 2.5. Composés du nickel, par exemple complexes du nickel du 2,2'-thio-bis-[4-(1,1,3,3-tétraméthylbutyl)- phénol], tels que les complexes 1:1 ou 1:2 éventuellement avec ou sans ligands additionnels, tels que n-butylamine, triéthanolamine ou N-cyclohexyl- diéthanolamine, dibutyldithiocarbamate de nickel, sels de nickel des monoesters alkyliques de l'acide 4- hydroxy-3,5-di-tert-butylbenzyl-phosphonique, comme par exemple ester méthylique ou éthylique, complexes du nickel avec des cétoximes, par exemple 2-hydroxy-4- méthyl-phényl-undécylcétoxime, complexes du nickel avec le 1-phényl-4lauroyl-5-hydroxypyrazole, éventuellement avec ligands additionnels. 2.6. Amines à encombrement stérique, par exemple - 65 - sébacate de bis(2,2,6,6-tétraméthyl-pipéridin- 4-yle), succinate de bis(2,2,6,6-tétraméthyl-pipéridin- 4-yle), sébacate de bis(1,2,2,6,6-pentaméthylpipéridin- 4-yle), sébacate de bis(1-octyloxy-2,2,6,6- tétraméthylpipéridin-4-yle), n-butyl-3,5-di-tert-butyl- 4-hydroxy-benzyl-malonate de bis(1,2,2,6,6-penta- méthylpipéridyle), produit de condensation de la 1-(hydroxyéthyl)-2,2,6, 6-tétraméthyl-4-hydroxypipéridine et de l'acide succinique, produit de condensation de la N,N'-bis(2,2,6,6-tétraméthyl-4-pipéridyl)-hexa- méthylène-diamine et de la 4-tert-octylamino-2,6- dichloro-1,3,5-s-triazine, nitrilo-triacétate de tris- (2,2,6,6-tétraméthyl-4-pipéridyle), 1,2,3,4-butane- tétroate de tétrakis(2,2,6,6-tétraméthyl-4-pipéridyle), 1,1'-(1,2-éthanediyl)bis-(3,3,5,5-tétra-méthyl- pipérazinone), 4-benzoyl-2,2,6,6-tétraméthyl-pipéridine, 4-stéaryloxy-2,2,6,6-tétraméthyl-pipéridine, 2-n-butyl- 2-(2-hydroxy-3,5-di-tert-butyl-benzyl)malonate de bis- (1,2,2,6,6-pentaméthylpipéridyle), 3-n-octyl-7,7,9,9- tétraméthyl-1,3,8-triazaspiro[4.5]-décane-2,4-dione, sébacate de bis-(1-octyloxy-2,2,6,6-tétraméthyl- pipéridyle), succinate de bis(1-octyloxy-2,2,6,6- tétraméthylpipéridyle), produit de condensation de la N,N'-bis(2,2,6,6-tétraméthyl-4-pipéridyl)-hexa- méthylène-diamine et de la 4-morpholino-2,6-dichloro- 1,3,5-triazine, produit de condensation de la 2-chloro- 4,6-di-(4-n-butylamino-2,2,6,6-tétraméthyl-pipéridyl)- 1,3,5-triazine et du 1,2-bis-(3-aminopropylamino)éthane, produit de condensation de la 2-chloro-4,6-di-(4-n- butylamino-1,2,2,6,6-penta-méthylpipéridyl)-1,3,5- triazine et du 1,2-bis-(3-aminopropylamino)éthane, 8-acétyl-3-dodécyl-7,7,9,9-tétraméthyl-1,3,8- triazaspiro-[4.5]décane-2,4-dione, 3-dodécyl-1-(2,2,6,6- tétraméthyl-4-pipéridyl)-pyrrolidine-2,5-dione, 3-dodécyl-1-(1,2,2,6,6-pentaméthyl-4-pipéridyl)- pyrrolidine-2,5-dione, mélange de 4-hexadécylocy- et de 4-stéaryloxy-2,2, 6,6-tétraméthylpipéridine, produit de - 66 - condensation de la N,N'-bis(2,2,6,6-tétraméthyl-4- pipéridyl)-hexamèthylène-diamine et de la 4-cyclohexyl- amino-2,6-dichloro-1,3,5-triazine, produit de condensation de la 1,2-bis(3-aminopropylamino)-éthane et de la 2,4,6-trichloro-1,3,5triazine ainsi que la 4-butylamino-2,2, 6, 6-tétraméthylpipéridine (Registre CAS n [136504-096-6]); n-dodécylsuccinimide de N-(2,2,6,6-tétraméthyl-4-pipéridyle), n-dodécylsuccin- imide de N-(1,2,2,6,6-pentaaméthyl-4-pipéridyle), 2-undécyl-7,7,9,9-tétraméthyl-1-oxa-3,8-diaza-4-oxo- spiro[4.5]décane, produit de réaction du 7,7,9,9- tétraméthyl-2-cycloundécyl-1-oxa-3,8-diaza-4-oxo- spiro[4.5]décane et de l'épichlorhydrine. 2.7. Diamides de l'acide oxalique, par exemple 4,4'- dioctyloxyoxanilide, 2,2'-diéthoxy-oxanilide, 2,2'-dioctyloxy-5,5'-di-tert-butyloxanilide, 2,2'- didodécyl-oxy-5,5'-di-tert-butyloxanilide, 2-éthoxy-2'- éthyl-oxanilide, amide de l'acide N,N'-bis(3- diméthylaminopropyl)oxalique, 2-éthoxy-5-tert-butyl-2'- éthyloxanilide et ses mélanges avec le 2-éthoxy-2'- éthyl-5,4'-di-tert-butyloxanilide, mélanges des oxanilides ortho- et para-méthoxy disubstitués, mélanges des oxanilides o- et p-éthoxy disubstitués. 2.8. 2-(2-Hydroxyphényl)-1,3,5-triazines, par exemple 2,4,6-tris(2hydroxy-4-octyloxyphényl)-1,3,5-triazine, 2-(2-hydroxy-4-octyloxyphényl)-4,6-bis-(2,4-diméthyl- phényl)-l,3,5-triazine, 2-(2,4-dihydroxy-phényl)-4,6- bis(2,4-diméthylphényl)-1,3,5-triazine, 2,4-bis-(2- hydroxy-4-propyloxyphényl) -6- (2,4-diméthylphényl) -1,3,5- triazine, 2-(2-hydroxy-4-octyloxyphényl)-4,6-bis-(4- méthylphényl)-1,3,5-triazine, 2-(2-hydroxy-4-dodécyl- oxyphényl)-4,6-bis(2,4-diméthylphényl)-1,3,5-triazine, 2-(2-hydroxy-4-tridécyloxyphényl)4,6-bis(2,4-diméthyl- phényl) -1,3,5-triazine2-[2-hydroxy-4-(2-hydroxy-3- butyloxy-propyloxy)-phényl)-4,6-bis(2,4-diméthylphényl) - 1,3,5-triazine, 2-[2-hydroxy-4-(2-hydroxy-3-octyloxy- propyloxy)-phényl)-4,6-bis(2,4-diméthylphényl)-1,3,5- - 67 - triazine, 2-[4-(dodécyloxy/tridécyloxy-2-hydroxy- propoxy)-2-hydroxy-phényl]-4,6-bis(2,4-diméthylphényl)- 1,3,5-triazine, 2-[2-hydroxy-4-(2-hydroxy-3-dodécyloxy- propoxy)-phényl]-4,6-bis(2,4-diméthylphényl)-1,3,5- triazine, 2-(2-hydroxy-4-hexyloxy)phényl]-4,6-diphényl- 1,3,5-triazine, 2-(2-hydroxy-4-méthoxyphényl)-4,6- diphényl-1,3,5-triazine, 2,4,6-tris[2-hydroxy-4-(3- butoxy-2-propoxy)phényl]-1,3,5-triazine, 2-(2-hydroxy- phényl-4- (4-méthoxyphényl) -6-phényl-1,3, 5-triazine. 3. Désactivateurs de métaux, par exemple diamide de l'acide N,N'-diphényloxalique, N-salicylal-N'- salicyloylhydrazine, N,N'-bis-(salicyloyl)-hydrazine, N,N'-bis(3,5-di-tert-butyl-4-hydroxyphénylpropionyl)- hydrazine, 3-salicyloylamino-1,2,4-triazole, dihydrazide de l'acide bis(benzylidène)-oxalique, oxanilide, dihydrazide de l'acide isophtalique, le bis- phénylhydrazide de l'acide sebacique, dihydrazide de l'acide N,N'diacétaladipique, dihydrazide de l'acide N,N'-bis-salicyloyloxalique, dihydrazide de l'acide N,N'-bis-salicyloyl-thiopropionique. 4. Phosphites et phosphonites, par exemple phosphite de triphényle, phosphites de diphénylalkyle, phosphites de phényldialkyle, phosphite de tris(nonylphényle), phosphite de trilauryle, phosphite de trioctadécyle, diphosphite de distéaryl-pentaérythritol, phosphite de tris(2,4-di-tert-butylphényle), diphosphite de diiso- décylpentaérythritol, diphosphite de bis(2,4-di-tert- butylphényl)pentaérythritol, diphosphite de bis-(2,6-di- tert-butyl-4-méthylphényl)-pentaérythritol, diphosphite de bis-isodécyloxy-pentaérythritol, diphosphite de bis- (2,4-di-tert-butyl-6-méthyl-phényl)-pentaérythritol, diphosphite de bis-(2,4,6-tri-tert-butylphényl)- pentaérythritol, triphosphite de tristéarylsorbitol, 4,4'-biphénylène-diphosphonite de tétrakis(2,4-di-tert- butyl-phényle), 6-isooctyloxy-2,4,8,10-tétra-tert-butyl- 12H-dibenz[d,g]-1,3,2-dioxa-phosphocine, 6-fluoro- 2,4,8,10-tétra-tert-butyl-12-méthyl-dibenz[d,g]-1,3,2- - 68 - dioxaphosphocine, phosphite de bis(2,4-di-tert-butyl-6- méthylphényl)méthyle, phosphite de bis(2,4-di-tert- butyl-6-méthylphényl)éthyle. 5. Hydroxylamines, par exemple N,N-dibenzylhydroxyl- amine, N,N-diéthylhydroxylamine, N,N-dioctylhydroxyl- amine, N,N-dilaurylhydroxylamine, N,N-ditétradécyl- hydroxylamine, N,N-dihexadécylhydroxylamine, N,N-diocta- décylhydroxylamine, N-hexadécyl-N-octadécyl-hydroxyl- amine, N-heptadécyl-N-octadécyl-hydroxylamine, N,N- dialkylhydroxylamine dérivées des amines de suif hydrogénées. 6. Nitrones, par exemple N-benzyl-alpha-phényl- nitrone, N-éthyl-alpha-méthyl-nitrone, N-octyl-alpha- heptyl-nitrone, N-lauryl-alpha-undécyl-nitrone, N-tétra- décyl-alpha-tridécyl-nitrone, N-hexadécyl-alphapenta- décyl-nitrone, N-octadécyl-alpha-heptadécyl-nitrone, N-hexadécyl-alpha-heptadécyl-nitrone, N-octadécyl-alpha- pentadécyl-nitrone, N-heptadécyl-alpha-heptadécyl- nitrone, N-octadécyl-alpha-hexadécyl-nitrone, nitrones dérivées des N, N-dialkylhydroxylamines préparées à partir des amines grasses du suif hydrogénées. 7. Agents de thiosynérgie, comme par exemple diester laurique de l'acide thiodipropionique ou diester stéarique de l'acide thiodipropionique. 8. Destructeurs de peroxydes, par exemple esters de l'acide Pthiodipropionique, par exemple esters laurique, stéarique, myristique ou tridécylique, mercaptobenzimidazole, sel de zinc de 2-mercapto- benzimidazole, dibutyldithiocarbamate de zinc, disulfure de dioctadécyle, tétrakis(J-dodécyl-mercapto)propionate de pentaérythritol. 9. Stabilisants de polyamides, par exemple sels de cuivre en combinaison avec des iodures et/ou des composés de phosphore et sels de manganèse bivalent. 10. Costabilisants basiques, par exemple mélamine, polyvinylpyrrolidone, dicyanodiamide, cyanurate de triallyle, dérivés de l'urée, dérivés de l'hydrazine, - 69 - amines, polyamides, polyuréthannes, sels de métaux alcalins et de métaux alcalino-terreux des acides gras supérieurs, par exemple stéarate de Ca, stéarate de Zn, béhénate de Mg, stéarate de Mg, ricinoléate de Na, palmitate de K, pyrocatécholate d'antimoine ou pyrocatécholate de zinc. 11. Agents de nucléation, par exemple matières inorganiques comme par exemple talc, oxydes de métaux, comme dioxyde de titane ou oxyde de magnésium, phosphates, carbonates ou sulfates de préférence de métaux alcalino-terreux; composés organiques comme acides mono- ou polycarboxyliques ainsi que leurs sels, comme par exemple, acide 4-tert- butylbenzoïque, acide adipique, acide diphénylacétique, succinate de sodium ou benzoate de sodium; composés polymères comme par exemple des copolymères ("ionomères). 12. Charges et agents de renforcement, par exemple carbonate de calcium, silicates, fibres de verre, billes de verre, amiante, talc, kaolin, mica, sulfate de baryum, oxydes et hydroxydes de métaux, noir de carbone, graphinte, farine de bois et farines de fibres d'autres produits naturels, fibres synthétiques. 13. Autres additifs, par exemple plastifiants, lubrifiants, émulsionnants, pigments, adjuvants de rhéologie, catalyseurs, agents de démoulage, azurants optiques, agents ignifugeants, agents antistatiques et agents porogènes. 14. Benzofuranones et indolinones décrites par exemple par les brevets US-A-4 325 863, US-A-4 338 244, US-A-5 175 312, US-A-5 216 052, US-A-5 252 643, DE-A-4 316 611, DE-A-4 316 622, DE-A-4 316 876, EP-A 0 589 839 ou EP-A-0 591 102, ou 3-[4-2-acétoxy)phényl]- benzofuran-2-one, 3,3'-bis[5,7-di-tert-butyl-3-(4-[23- hydroxyéthoxy]-phényl)benzofuran-2-one], 5,7-di-tert- butyl-3-(4-éthoxy-phényl)benzofuran-2-one, 3-(4-acétoxy- 3,5-diméthyl-phényl)-5,7-di-tert-butyl-benzofuran-2-one, - 70 - 3-(3,5-diméthyl-4-pivaloyloxy-phényl)-5,7-di-tert-butyl- benzofuran-2-one. Le rapport pondérai du mélange de stabilisants conforme à l'invention aux additifs classiques peut être par exemple de 1:05 à 1:5. Un autre objet de l'invention est l'utilisation du mélange de stabilisants conforme à l'invention pour la stabilisation de matières organiques contre la dégradation induite par l'oxygène, la chaleur ou la lumière. Les matières organiques stabilisées à l'aide du système de stabilisants conforme à l'invention se caractérisent non seulement par une stabilité à la lumière considérablement améliorée mais également en partie par une stabilité thermique nettement améliorée. Les composés de formules IX-l-g-l, XI-1, XII-1, XIII-1 et XIV-1 ainsi que le produit défini comme composant I-f) sont nouveaux et forment également un objet de la présente invention. D'autres objets de la présente invention sont: 1) Composés de formule D, N -R12-N (D) I i R11 1 N N Hil R13 N. .N N--R15 R1 R14 _ n2 dans laquelle Rl1 et R13, indépendamment l'un de l'autre, représentent l'hydrogène, alkyle en C1-C12, cycloalkyle en C5- C12, cycloalkyle en C5-C12 substitué par alkyle en - 71 - C1-C4, phényle, phényle substitué par -OH et/ou alkyle en C1-Clo, phénylalkyle en C7-C9, phénylalkyle en C7-C9 substitué sur le radical phényle par -OH et/ou alkyle en C1-Clo, ou un groupe de formule IV-l, *H3C CH3 _O- Rio H3C CH3 dans laquelle Rio est l'hydrogène, alkyle en C1-C18, cycloalkyle en C5C12 ou cycloalkyle en C5-C12 substitué par alkyle en C1-C4, R12 représente alkylène en C2-Cl8, cycloalkylène en C5-C7 ou (alkylène en C1C4)di(cycloalkylène en Cs-C7) ou les radicaux Rll, R12 et R13, ensemble avec les atomes d'azote auxquels ils sont liés, forment un cycle hétérocyclique à 5 à 10 chaînons, les radicaux R14 et R15, ensemble avec l'atome d'azote auquel ils sont liés, forment un cycle hétérocyclique à à 10 chaînons ou un groupe -NH(cycloalkyle en C5-C12), n2 est un nombre de 2 à 50 et au moins un des radicaux Rll et R13 représente un groupe de formule IV-1. R1l et R13 représentent de préférence un groupe de formule IV-1. R12 est de préférence alkylène en C2-C10, plus particulièrement hexaméthylène. Les radicaux R14 et R15 forment ensemble avec l'atome d'azote auquel ils sont liés de préférence un groupe morpholino ou un groupe -NH(cyclohexyle). 2) Composés de formule G-1, - 72 - R24 R28 -CH2- C CH-C O N O O N O R25 H "C CH H3C N H3C/' CH _ RR22 -n5 (G-1) dans laquelle R22 est l'hydrogène, alkyle en C1-C,8, cycloalkyle en C5C12 ou cycloalkyle en C5-C12 substitué par alkyle en Cl-C4, R24 et R28, indépendamment l'un de l'autre, représentent l'hydrogène, alkyle en C1C30, cycloalkyle en C5-C12 ou phényle, R25 représente l'hydrogène, alkyle en C1-C30, cycloalkyle en C5-C12, phényle, phénylalkyle en C7-C9 ou un groupe de formule IV-1, H3C CH3 N -O- Rl (IV-l) H3C CH3 dans laquelle RO10 a l'une des significations données pour R22, et n5 est un nombre de 1 à 50. - 73 - R24 et R28 sont de préférence alkyle en C1-C4, plus particulièrement méthyle. R25 est de préférence alkyle en C1-C25. 3) Composés de formule G-2, R24 R28 - C CH CH2 C 0 N o R23 0 N R27 R21 R26 1 R25 H3C CH3 H3C CH3 o R22 n5 (G-2) dans laquelle R21 et R26 représentent un groupe -N(Y1)-CO-Y2-CO-N(Y3)-, Y1 et Y3, indépendamment l'un de l'autre, représentent l'hydrogène, alkyle en C1-C8, cycloalkyle en C5-C12, phényle, phénylalkyle en C7-C9 ou un groupe de formule IV-1, H3C CH3 N-O-R1o (IV-1) H3C CH3 dans laquelle R1o représente l'hydrogène, alkyle en C1-C18, cycloalkyle en C5-C12 ou cycloalkyle en C5-C12 substitué par alkyle en Cl-C4, - 74 - Y2 représente une liaison directe ou alkylène en C1-C4, R22 a l'une des significations données pour Rjo, R23, R24, R27 et R28, indépendamment les uns des autres, représentent l'hydrogène, alkyle en C1-C30, cycloalkyle en C5-C12 ou phényle, R25 représente l'hydrogène, alkyle en C1-C30, cycloalkyle en C5-C12, phényle, phénylalkyle en C7-C9 ou un groupe de formule IV-1 et n5 représente un nombre de 1 à 50. Y1 et Y3 représentent de préférence l'hydrogène. R25 est de préférence un groupe de formule IV-1. Les explications concernant les mélanges de stabilisants conformes à l'invention et les préférences relatives aux radicaux variables et aux groupes terminaux sont à appliquer de façon correspondante aux nouveaux composés. Les exemples ci-après expliquent plus en détail l'invention. Toutes les indications en pourcentage sont relatives au poids sauf si autrement indiqué. EXEMPLE A: Préparation d'un composé de formule C CH3 H3C CH3 H3C H_ o_ N N, N N N 0-CH3 C4H9 N,.. N C4H9 H3C CH3 HC CH3 N C4H9 H3C CH3 H3C N CH3 o CH3 - 75- On ajoute goutte à goutte une solution de 23,6 g (0,098 mole) de 4-n-butylamino-l-méthoxy-2,2,6,6- tétraméthylpipéridine dans 25 ml de xylène à une solution de 4,09 g (0,0217 mole) de chlorure d'acide cyanurique dans 50 ml de xylène et 6,2 g (0,098 mole) de KOH pulvérulent. On chauffe le mélange réactionnel au reflux pendant 23 heures. Ensuite, on sépare par filtration les matières solides et on concentre le filtrat sous pression réduite. On purifie le produit brut obtenu par cristallisation (éthanol) et on obtient 14,3 g (82 % du rendement théorique) du produit indiqué ci- dessus sous forme de poudre blanche. Le point de fusion est de 151 à 153 C. Analyse élémentaire pour C45H87N903 Calculé: C, 67,4; H, 10,9; N, 15,7 Trouvé: C, 67,4; H, 11,3; N, 15,7 EXEMPLE B: Préparation d'un composé de formule CH3 I -si o- (CH2)3 O H3C CH3 H3C N CH3 O ,8 On ajoute à une solution de 24,0 g du composé de formule - 76 - - CH3 - Si-O (CH2)3 O H3C CH3 H3C N CH3 - H - 5,8 dans 200 ml de cyclohexane 0,5 g de MOO3. On chauffe la solution au reflux et on ajoute 20 ml d'hydroperoxyde de tert-butyle (90 %) en l'espace de 15 minutes. Après chauffage du mélange réactionnel au reflux pendant 12 heures, on élimine le catalyseur par filtration et on ajoute au filtrat 0,5 g de MoO3 supplémentaire suivi de 20 ml d'hydroperoxyde de tert-butyle à 90 %. Après un chauffage pendant encore 12 heures au reflux, la couleur rouge disparaît. On lave le mélange réactionnel par une solution aqueuse de Na2SO3 à 5 % jusqu'à ce qu'il n'y ait plus de présence d'excès en hydroperoxyde. On lave la solution réactionnelle à l'eau et avec une solution de sel, on sèche sur du MgSO4 et on évapore. On obtient g du composé indiqué ci-dessus sous forme de résine visqueuse transparente sans cristaux. Les données par la RMN et par la SM sont conformes aux structures indiquées. EXEMPLE C: Préparation d'un composé de formule N N - (CH2)6 N N CCHN H3C CH3 H3C CH3 I 3 N o o C 3 _ 3,5 - 77 - On effectue la préparation de façon analogue au procédé décrit à l'Exemple B, en utilisant 31,87 g du composé de formule N N (CHi)6 N N N N H3C CH3 H3C CH3 H3C CH3 H3C CH3 H H -- -- 3,5 1,0 g de MoO3 et 40 ml d'hydroperoxyde de tert-butyle à 90 % dans 600 ml de cyclohexane. On obtient 22,2 g du composé donné ci-dessus sous forme de matière solide vitreuse blanche. Le point de fusion est de 135 C. Les données par la RMN et la SM sont conformes à la structure indiquée. EXEMPLE D: Préparation d'un composé de formule N N - (CHi)6 N N H3C CH3 H3C CH3 HC N HH3C CH3HC N CH3 CH3 CH3 o o IH HN -C - CH- C-CH3 CH3 CH3 _,5 On effectue la préparation de facon analogue au procédé décrit à l'Exemple B, en utilisant 25,1 g du composé de formule - 78 - N N - (CHj)6 N C N N H3C CH3 H3C CH3 HON CH3 H C N CH3 HH i HN C-CHM- C- CH3 I I CH3 CH3 4,5 2,0 g de MoO3 et 25 ml d'hydroperoxyde de tert-butyle à 90 % dans 500 ml de cyclohexane. On obtient 36,5 g du composé donné ci-dessus sous forme de matière solide vitreuse de couleur jaune clair. Le point de fusion est de 105 à 125 C. Les données par la RMN et la SM sont conformes à la structure indiquée. EXEMPLE E: On effectue le préparation par analogie au procédé décrit à l'Exemple B en utilisant 25,8 g de UVASORB HA 88 (un composé que l'on peut obtenir par transformation d'un produit obtenu par réaction d'une polyamine de formule H2N- (CH2) NH (CH2)- NH- (CH2) NH2 3 2 3 avec le chlorure de cyanuryle avec un composé de formule H-N-C4H9-n H3C CH3 H3C N CH3 H 2,0 g de MoO3 et 40 ml d'hydroperoxyde de tert-butyle à % dans 500 ml de cyclohexane. On obtient 47,7 g d'un composé correspondant, qui contient alors au lieu des groupes 2,2,6,6-tétraméthylpipéridin-4-yle des groupes 1-cyclohexyloxy-2,2,6,6-tétraméthyl-pipéridin-4-yle. Le composé se présente sous forme de résine jaune clair - 79- avec quelques cristaux blancs. Le point de fusion est de à 145 C. Le frittagese produit à 112 C. Les données par la RMN et la SM sont conformes à la structure indiquée. ExPILE F: Préparation d'un composé de formule --C-C11 Cll CeHCH - C-O-CllI O= = CH3 CH3 1 0 o o H3C CH3 CH3 H3C CH3 CH3 _ d 2,5 On dissout 11,0 g (14,5 mmoles par rapport au motif récurrent) du composé de formule o o CH CH -C-C C H CH-CH-C--CH2--o---- CH;3 CH3 I I H3C CH3H3C CH3 H3C CH33 N CH3 H H 25 dans 200 ml de cyclohexane. On ajoute 0,1 g de MoO3 et on chauffe le mélange au reflux. On ajoute goutte à goutte, lentement, 10 g (77,5 mmoles) d'une solution aqueuse d'hydroperoxyde de tert-butyle à 70 % (% en poids/poids) à 80 C. On sépare par distillation azéotropique le mélange d'eau/tert- butanol formé au cours de la réaction. On chauffe le mélange réactionnel au reflux pendant 14 heures, on refroidit à 20 à 30 C, on ajoute du charbon pulvérulent et on filtre. On lave la solution à deux reprises avec une solution aqueuse de Na2SO3 à 10 % - 80 - (% en poids/poids) et à l'eau. On sèche la phase organique sous Na2SO4 et on évapore à C/24 mbars. Le résidu obtenu est une poudre blanche et ayant un point de fusion de 104 à 108 C. L'analyse par RMN (1H, 13C) est conforme à la structure indiquée ci-dessus. ExEMPLE G: Préparation d'un composé de formule CH3 CH3, ___ 2H- CHNC o N N OeH1 o N o CH8H37 H3C CH, H3C CH3 H C3HN3C N HCH3 oi H3C CH3 o -3 On effectue la préparation par analogie au procédé décrit à l'Exemple F. On fait réagir 11 g (10,3 mmoles par rapport au motif récurrent) du composé de formule CH3 CH3 H- l lC2 C CH, C - l I C8CH3 I H3C CH, H3C CH, D Oj OOO O N O; H3C CH3 N HC CH3 3 H avec 10 g d'une solution d'hydroperoxyde de tert-butyle à 10 % (% en poids/poids) dans du cyclohexane en présence de 0,1 g de MOO3. Après évaporation, on obtient une matière solide blanche ayant un point de fusion de à 139 C. L'analyse par la RMN ('H, 13C) est conforme à la structure indiquée ci-dessus. - 81 - EXEMPLE H: Préparation d'un composé de formule H _ Hh -_ CHT C CH2 C o N (CH 2)17-21 0 o N (CH2) 17-21 CH CH3 1 1 l O H3C CH3 CH3 H3C CH3 1 0' 3' H3Cf N CH3 ' I3c NCH3 H3 C H3 3,2 On effectue la préparation par analogie au procédé décrit à l'Exemple F. On fait réagir 19 g (30,8 mmoles par rapport au motif récurrent) du composé de formule H H CH C ( îCH- C _ oN o (CH2)12 o0N o o N (CH2)1721 (CH2) 17-21 CHC CH 3 CH3 H3C.. H3C CH3 H3C/ Nl CH3 HC [ H C> CH3 CH3 H H 3,2 avec 6,6 g d'une solution aqueuse d'hydroperoxyde de tert-butyle à 70 % (% en poids/poids) dans du cyclohexane en présence de 0, 5 g de MoO3. Après évaporation, on obtient une matière solide jaune ayant un point de fusion de 80 à 87 C. L'analyse par RMN (1H, 13C) est conforme à la structure indiquée ci-dessus. - 82 - EXELE I: Préparation d'un composé de formule N N - (CH-)6 N N N H3C CH3 H3C CH3 H3C-N CH3 H3C-IN CH3 N { I i HN O On effectue la préparation par analogie au procédé décrit à l'Exemple F. On fait réagir 30 g (39,2 mmoles par rapport au motif récurrent) du composé de formule N N (CHz)6 N N N H3C CH3 H3C CH3 H3C CH3 H3C N CH3 HN- I I H HH 4,3 avec 15,2 g d'une solution aqueuse d'hydroperoxyde de tert-butyle à 70 % (% en poids/poids) dans du cyclohexane en présence de 0,8 g de MoO3. Après évaporation, on obtient une matière solide blanche ayant un point de fusion de 72 à 77 C. L'analyse par la RMN (1H, 13C) est conforme à la structure indiquée ci- dessus. - 83 - LES AGENTS PHOTOPROTECTEURS UTILISÉS DANS LES EXEMPLES 1 À 3: (On indique chaque fois le degré de polymérisation moyen.) Agent photoprotecteur l-a-1 (US-A-5 204 473, Exemple 58): H3C CH3 H3C CH3 o II Il H17C8-O-N O C-(CH2)8 C N-O-C8H17 H3C CH3 H3C CH3 Agent photoprotecteur l-a-2 (US-A-5 204 473, Exemple 4): H3C CH3 H3C CH3 9 O-N O-C-- (CH2)8 C O N-O H3C H3C CH3 Agent photoprotecteur l-b-1 (US-A-5 204 473, Exemple 62): H3c CH, N 3H- |N N N (CH,) N CH2CH2 HC CH, N N N, N 3 NCCH H, C4 N N CH9 H3C CH3 H3C CH3 H3C CH3 0H3C '' CH3 H3 CH3 È C b 2 - 84 - Agent photoprotecteur 1-c-1 (Exemple A): HJCCH, H3C CH3 N H3 -- H3C-_O-N N 1 N N-O-CH3 I I C4H9 N N CH9C CH3 H3CCH3 -ç CH3 N -C4H9 H3C CH3 H3C N CH3 o CH3 Agent photoprotecteur 1-c-2 (US-A-5 204 473, Exemple 63): H3C CH HC CH3 00- N N N -O C.H9N. HNC CH9 H3C CH3. CH3 N-C4H H3C CH3 *H3C N CH Agent photoprotecteur 1-d-1 (Exemple D): N N -(CH)6 N N N N HC C3H3C CH3 HC CH3 [ M -Ci CH3 H3C rlCH3 H CH3 CH3 o 4 4 H I _I _ - CH3 4,5 I i HN-C--CH2 -CCH3 CH3 CH3 __ --4,5 - 85 - Agent photoprotecteur l-d-2 (Exemple C): N N (CH: -N \ _ tt_3,5 Agent photoprotecteur l-d-3 (Exemple I): N N (C1)-( Hi>6N N 0H3C CH3 H3C CH3 H3C N CH3 H O C CH3 3 Agent photoprotecteur l-d-3 (Exemple:) N N (CRy-s 'N O H3C CH3 H3C CH3 H3C2 CH3 H3C N CH3 o o HN 2 5 CH3 Si- (CH2)3 O 3 0 H3C CH3 H3C' -N CH3 O --,^ - 86 - Agent photoprotecteur 1-f-1 (Exemple E): UVASORB HA 88 contenant au lieu des groupes 2,2,6,6- tétraméthylpipéridin-4-yle les groupes 1-cyclohexyloxy- 2,2,6,6-tétraméthylpipéridin-4-yle. Agent photoprotecteur 1-g-1 (Exemple H): H - V; CH2 C CH CH3 CH H3C CH3 H3C CH3 H3C aCH3 CH 3.2 Agent photoprotecteur 1-g-2 (Exemple G) CH, CH3 H- CH-.----C CH - C O N o N o-0 N o IC HlB37 H] C CH3 HO CH3 H3C N CH,,C N H3C. CH3 o Agen phooprter -- (xmleG - 87 - Agent photoprotecteur 1-k-1 (Exemple F): 0 CH, CH il i__ _ _ _ _ _ _ -c -Hr,.CH CH-CH2--C-O-CHC C- CHr- - O CO CH, CH o o HIC H IC CHI O=C I =O CH3 CH3 HI13C-'CH, t b2,5 Agent photoprotecteur 2-a-3: H2C CH CH CH2 C=O C=O CO CO O O O O H3C X> CH3H3C CH3 H3C CH3H3C CH3 H3C" >CHs Hs " CH3 H3C CH3HC CH3 H3C CH3H3 H H H H Agent photoprotecteur 2-a-4: H2C CH CH CH2 C=--O C= O C=OO O O O H3C CH3 H3C ' CH3 H3C CH3H3C.CH3 3C - N 'CH3 H3C N HaC CH3!HCC3 H3 H3C/'i'l- \CH3 H3CN CH3 CH3 CH3 CH3 CH3 - 88 - Agent photoprotecteur 2-b-1: H3C CH3 N H3C- N N- (CH-)3N CH2CH2- OH H CH9 N-' N N C4HgN HC CH HgC4-N N-C4H9 CH, O ANMH3 CH, 1 CH, COH3 CH3 1 0 Agent photoprotecteur 2-d-1: N N (CH-)6 N N N H3C CH HC CH O3 HC NCH3 HC NCH3 HN-C3 CHC-H I I 3 H H I I CH3 CH3 4,5 Agent photoprotecteur 2-d-2: N A. . N À (CH-)6 N N N HC CH3 H3C CH3 H3C CCH3 HC CH, H H CH3 L0 3.5 Agent photoprotecteur 2-d-3: N N - (CH) N N N 4N HC CH3 H3,C CH3 H3C H HO NCH3 HCN H H 4,3 - 89- Agent photoprotecteur 2-e-1: CH3 I Si-O- I (CH2)3 O H3C CH3 H3C N CH3 L _ H -H 5, 8 Agent photoprotecteur 2-f-1: Composé que l'on peut obtenir par transformation d'un produit obtenu par réaction d'une polyamine de formule H2N- (CH2)3 NH (CH2)-2 NH- (CH2) NH2 3 3 avec le chlorure d'acide cyanurique avec un composé de formule H - N C4H-n H3C CH3 H3C N CH3 H Agent photoprotecteur 2-g-1: H CH2 C (H17-21 (CH2)1721 HC CHCCH J C H3_ CH3 H3C N CH3 I H3 C H H3 H 3,2 - 90 - Agent photoprotecteur 2-g-2: CH3 CH3 H - CH= C Ur NNN Hac CH, C 37 3, H3C CH3 HHC N CH33 HC'CH3 H Agent photoprotecteur 2-i-1i Mélange de composés H3C' CH3CH O (CH.2) À CH2-- CH- CH2-NCH2 IOH N OH3C CH3 H 3CCH3O --3,9 et CH- CH2--O (CH2)9NH CH2I H(CH)' CH3 H dans un rapport d'environ 4:1. - 91 - Agent photoprotecteur 2-k-1: O-C -CH -- CHIC CH- CHIC SC-O CHr - O 0C CH, III O ' o o il Il I,,- X- H3 H C CTc - - H CH3- C - H - CH, H 1 0 Agent photoprotecteur 2-k-2: O O CH3 il _____l___________________ -15- CHC CH-CHI-C-O --CHI-C C-CH 0- - ___=C CH, H H3C H3C CH3H3C I CH3 CH3 CH3 _2,5 Agent photoprotecteur 2-m-1: H3C CH3 a-O -CH2CH2-OOC CH2CH2-CO H3C CH3 ,1 - 92 - EXEMPLE 1: EFFET PHOTOPROTECTEUR DANS DES FEUILLES DE POLYÉTHYLÈNE BASSE DENSITÉ On homogénéise 100 parties de poudre de polyéthylène basse densité (= 0,918 g/cm3) avec 0,03 partie de 5-(3,5-di-tert-butyl-4-hydroxyphényl)- propionate d'octadécyle et les parties d'agent photoprotecteur indiquées dans le tableau 1, dans un plastographe Brabender, à 180 C, pendant 10 minutes. On extrait la masse ainsi obtenue le plus rapidement possible du malaxeur et on la comprime dans une presse pour obtenir une plaque d'une épaisseur de 2 à 3 mm. On découpe une partie de ce comprimé brut obtenu et on comprime entre 2 feuilles d'aluminium dur et brillant à l'aide d'une presse de laboratoire pendant 6 minutes, à C, et sous 12 tonnes, pour obtenir une feuille d'une épaisseur de 0,2 mm, que l'on trempe sans tarder dans de l'eau froide. A partir de celle-ci, on découpe à la matrice des pièces de 55 x 9 mm2 et on les conserve pendant 24 heures dans un exsiccateur sous SO2. Ensuite, on illumine les feuilles dans un SEPAP 12.24. A des intervalles réguliers, on extrait ces éprouvettes de l'appareil d'illumination et on les contrôle dans un spectrophotomètre FTIR pour déterminer leur teneur en carbonyle. Comme mesure de l'effet protecteur, on utilise le temps (T0,2 mesure) jusqu'à l'obtention d'une extinction de carbonyle de 0,2. Les résultats sont rassemblés dans le tableau 1. On calcule l'effet de synergie par une comparaison aux valeurs T0,2 mesurées. On calcule la valeur T0,2 selon la loi d'additivité (B. Ranby et J. F. Rabek, Photodegradation, Photo-oxidation and Photostabilization of Polymers, Principles and Applications, a Wiley- Interscience Publication, 1975, pages 418-422) selon l'équation suivante: - 93 - T0,2 - Agent photoprotecteur 1 + To,2 - Agent photoprotecteur 2 T0,2 calculé = 2 Pour le mélange concerné, il existe un effet de synergie lorsque T0,2 mesuré > T0,2 calculé- T0,2 calculé est également indiqué dans le tableau 1. TABLEAU 1: EFFET PHOTOPROTECTEUR DANS DES FEUILLES EN POLYÉTHYLÈNE BASSE DENSITÉ SEPAP 12.24 jusqu'à une Agent absorption de carbonyle de 0,2 photoprotecteur T0,2 mesuré T0,2 calculé en heures en heures Sans (étalon) 55 0,15 % (1-b-1) 1730 0,15 % (2-d-1) 615 0,075 % (1-b-1) et 1600 1173 0,075 % (2-d-1) EXEMPLE 2: EFFET PHOTOPROTECTEUR DANS DES FEUILLES DE COPOLYMÈRES SÉQUENCÉES DE POLYPROPYLÈNE On homogénéise 100 parties de poudre de copolymère séquencé de polypropylène avec 0,05 partie de tétrakis- [3-(3,5-di-tert-butyl-4-hydroxyphényl)-propionate] de pentaérythritol, 0,10 partie de phosphite de tris-(2,4- di-tert-butylphényle), 0,1 partie de stéarate de Ca et avec les agents photoprotecteurs indiqués dans le tableau 2, dans un plastographe Brabender, à 200 C pendant 10 minutes. On extrait la masse ainsi obtenue le plus rapidement possible du malaxeur et on la comprime dans une presse à levier à genouillère en plaques d'une épaisseur de 2 à 3 mm. On découpe une partie des comprimés bruts ainsi obtenus et on les comprime entre 2 feuilles d'aluminium dur et brillant à l'aide d'une presse hydraulique de laboratoire pendant 6 minutes, à 260 C, pour obtenir une feuille d'une épaisseur de 0,5 mm, que l'on refroidit sans tarder dans une presse - 94 - refroidie à l'eau. A partir de cette feuille de 0,5 mm, on découpe à la matrice des éprouvettes chacune de x 25 mm et on les illumine dans Weather-Ometer Ci 65 (température du panneau noir 63 2 C, sans pluie). A des intervalles réguliers, on sort ces éprouvettes de l'appareil d'illumination et on les contrôle dans un spectrophotomètre IR pour déterminer leur teneur en carbonyle. L'augmentation de l'extinction de carbonyle au cours de l'illumination est une mesure pour la dégradation photo-oxydative du polymère et elle est liée, par expérience, à une réduction des caractéristiques mécaniques. Le temps (T0,2 mesuré) jusqu'à l'obtention d'une extinction de carbonyle de 0,2 est indiqué dans le tableau 2. On calcule l'effet de synergie par comparaison des valeurs T0,2 calculées et mesurées par analogie avec l'Exemple 1. TABLEAU 2: EFFET PHOTOPROTECTEUR DANS DES FEUILLES DE COPOLYMÈRE SÉQUENCÉES DE POLYPROPYLÈNE T0,2 mesuré T0,2 calculé Agent photoprotecteur en heures en heures Contrôle 120 0,1 % Composé 2-m-1 1250 0,1 % Composé 2-d-1 870 0,1 % Composé 2-b-1 1480 0,1 % Composé 2-d-2 1290 0,1 % Composé 2-f-1 1150 0,1 % Composé 2-i-1 1040 0,1 % Composé 2-g-1 515 0,1 % Composé 2-g-2 340 0,1 % Composé 2-k-2 865 0,1 % Composé 2-k-1 675 0,1 % Composé 2-e-1 1730 0,1 % Composé 2-a-4 1370 - 95 - 0,1 % Composé 2-a-3 1320 0,1 % Composé l-k-1 755 0,1 % Composé l-g-2 300 0,1 % Composé l-a-1 955 0,1 % Composé l-b-1 680 0,1 % Composé 1-c-2 1210 0,1 % Composé l-e-1 1300 0,1 % Composé l-d-2 265 0,1 % Composé l-d-1 440 0,1 % Composé l-f-1 600 0,05 % Composé l-e-1 et 0,05 % Composé 2-m-1 1520 1275 0,05 % Composé l-e-1 et 0,05 % Composé 2-d-1 1740 1085 0,05 % Composé l-e-1 et 0,05 % Composé 2-b-1 1750 1390 0,05 % Composé l-e-1 et 0,05 % Composé 2-d-2 1550 1295 0,05 % Composé l-e-1 et 0,05 % Composé 2-f-1 1710 1225 0,05 % Composé l-e-i et 0,05 % Composé 2-i-1 1500 1170 0,05 % Composé l-e-1 et 0,05 % Composé 2-g- 1 1220 907 0,05 % Composé l-e-1 et 0,05 % Composé 2-g-2 900 820 0,05 % Composé l-e-1 et 0,05 % Composé 2-k-2 1330 1082 0,05 % Composé l-e-1 et 0, 05 % Composé 2-k-1 1330 987 0,05 % Composé l-e-1 et 0,05 % Composé 2-e-1 1720 1515 - 96 - 0,05 % Composé l-e-1 et 0,05 % Composé 2-a-4 1760 1335 0,05 % Composé l-e-1 et 0,05 % Composé 2-a-3 1810 1310 0,05 % Composé l-d-1 et 0,05 % Composé 2-m-1 1015 845 0,05 % Composé l-d-1 et 0,05 % Composé 2-d-1 810 655 0,05 % Composé l-d-1 et 0,05 % Composé 2-b-1 1095 960 0,05 % Composé l-d-1 et 0,05 % Composé 2-d-2 960 865 0,05 % Composé l-d-1 et 0,05 % Composé 2-f-1 875 795 0,05 % Composé!-d-1 et 0,05 % Composé 2-i-1 915 740 0,05 % Composé l-d-1 et 0,05 % Composé 2-g-1 625 477 0,05 % Composé l-d-1 et 0,05 % Composé 2- g-2 467 390 0,05 % Composé l-d-1 et 0,05 % Composé 2-k-2 730 652 0,05 % Composé l-d-1 et 0, 05 % Composé 2-k-1 635 557 0,05 % Composé l-d-1 et 0,05 % Composé 2-e-1 1430 1085 0,05 % Composé l- d-1 et 0,05 % Composé 2-a-4 1020 905 - 97 - 0,05 % Composé l-d-1 et 0,05 % Composé 2-a-3 980 880 0,05 % Composé 1-c-2 et 0,05 % Composé 2-m-1 1430 1230 0,05 % Composé 1-c-2 et 0,05 % Composé 2-d-1 1320 1040 0,05 % Composé 1-c-2 et 0,05 % Composé 2-b-1 1550 1345 0,05 % Composé 1-c-2 et 0,05 % Composé 2-d-2 1410 1250 0,05 % Composé 1-c-2 et 0,05 % Composé 2-f-1 1460 1180 0,05 % Composé 1-c-2 et 0,05 % Composé 2-i-1 1300 1125 0,05 % Composé t-c-2 et 0,05 % Composé 2-g-1 1095 862 0,05 % Composé 1-c-2 et 0,05 % Composé 2-g- 2 820 775 0,05 % Composé 1-c-2 et 0,05 % Composé 2-k-2 1125 1037 0,05 % Composé 1-c-2 et 0,05 % Composé 2-k-1 1155 942 0,05 % Composé 1-c-2 et 0, 05 % Composé 2-e-1 1900 1470 0,05 % Composé 1-c-2 et 0,05 % Composé 2-a-4 1400 1290 0,05 % Composé 1- c-2 et 0,05 % Composé 2-a-3 1430 1265 - 98 - 0,05 % Composé l-f-1 et 0,05 % Composé 2-m-1 1220 925 0,05 % Composé l-f-1 et 0,05 % Composé 2-d-1 985 735 0,05 % Composé l-f-1 et 0,05 % Composé 2-b-1 1220 1040 0,05 % Composé l-f-1 et 0,05 % Composé 2-d-2 1020 945 0,05 % Composé l-f-1 et 0,05 % Composé 2-f-1 1095 875 0,05 % Composé l-f-1 et 0,05 % Composé 2-i-1 910 820 0,05 % Composé l-f-1 et 0,05 % Composé 2-k-1 785 637 0,05 % Composé l-f-1 et 0,05 % Composé 2-e-1 1630 1165 0,05 % Composé l-f-1 et 0,05 % Composé 2-a- 4 1085 985 0,05 % Composé l-f-1 et 0,05 % Composé 2-a-3 1230 960 0,05 % Composé l-b-1 et 0,05 % Composé 2-m-1 1400 965 0,05 % Composé l-b-1 et 0, 05 % Composé 2-d-1 905 775 0,05 % Composé l-b-1 et 0,05 % Composé 2-d-2 1005 985 0,05 % Composé l- b-1 et 0,05 % Composé 2-k-2 965 772 - 99 - 0,05 % Composé l-b-1 et 0,05 % Composé 2-k-1 850 677 0,05 % Composé l-b-1 et 0,05 % Composé 2-e-1 1760 1205 0,05 % Composé l-b-1 et 0,05 % Composé 2-a-4 1370 1025 0,05 % Composé l-b-i et 0,05 % Composé 2-a-3 1440 1000 0,05 % Composé l-a-1 et 0,05 % Composé 2-d-2 1300 1122 0,05 % Composé l-a-1 et 0,05 % Composé 2-f-1 1160 1052 0,05 % Composé l-a-1 et 0,05 % Composé 2-i-1 1180 997 0,05 % Composé l-a-1 et 0,05 % Composé 2-g-1 860 735 0,05 % Composé l-a-1 et 0,05 % Composé 2-k- 1 870 815 0,05 % Composé i-a-1 et 0,05 % Composé 2-e-1 1640 1342 0,05 % Composé l-a-1 et 0,05 % Composé 2-a-4 1250 1162 0,05 % Composé l-d-2 et 0, 05 % Composé 2-k-2 600 565 0,05 % Composé l-d-2 et 0,05 % Composé 2-k-1 517 470 0,05 % Composé ld-2 et 0,05 % Composé 2-e-1 1190 997 - 100 - 0,05 % Composé 1-d-2 et 0,05 % Composé 2-a-3 875 792 0,05 % Composé 1-k-1 et 0,05 % Composé 2-m-1 1125 1002 0,05 % Composé 1-k-1 et 0,05 % Composé 2-e-1 1590 1242 0,05 % Composé 1-g-2 et 0,05 % Composé 2-g-1 422 407 EXEMPLE 3: EFFET PHOTOPROTECTEUR DANS DES FEUILLES DE POLYÉTHYLÈNE BASSE DENSITÉ On homogénéise 100 parties de poudre de polyéthylène basse densité (densité = 0,918 g/cm3) avec 0,03 partie 3-(3,5-di-tert-butyl-4-hydroxyphényl)- propionate d'octadécyle et avec les agents photoprotecteurs indiqués dans le tableau 3, dans un plastographe Brabender, à 180 C, pendant 10 minutes. On extrait la masse ainsi obtenue le plus rapidement possible du malaxeur et on la comprime dans une presse pour obtenir des plaques d'une épaisseur de 2 à 3 mm. On découpe une partie du comprimé brut ainsi obtenu et on le comprime entre 2 feuilles d'aluminium dur brillant à l'aide d'une presse hydraulique de laboratoire pendant 6 minutes, à 170 C, pour obtenir une feuille d'une épaisseur de 0,2 mm, que l'on refroidit sans tarder dans une presse refroidie à l'eau. A partir de cette feuille de 0,2 mm, on découpe à la matrice des éprouvettes de x 25 mm et on les accroche au-dessus de l'acide chlorhydrique fumant pendant 24 heures. On considère cette opération comme une simulation de l'effet des composés halogénés, comme par exemple de certains pesticides ou agents ignifugeants. Ensuite, on illumine les échantillons dans - 101 - Weather-Ometer Ci 65 (température du panneau noir 63 2 C, sans pluie). A des intervalles réguliers, on extrait ces éprouvettes de l'appareil d'illumination et on les contrôle dans un spectrophotomètre IR pour 5 déterminer leur teneur en carbonyle. L'augmentation de l'extinction de carbonyle au cours de l'illumination est une mesure de la dégradation photo-oxydative du polymère et elle est liée, par expérience, à une réduction des caractéristiques mécaniques. Le temps (T0,2 mesuré)10 jusqu'à l'obtention d'une extinction de carbonyle de 0,2 est indiqué dans le tableau 3. On calcule l'effet de synergie par comparaison des valeurs T0,2 calculées et mesurées par analogie avec l'Exemple 1. TABLEAU 3: EFFET PHOTOPROTECTEUR DANS DES FEUILLES DE POLYETHYLENE BASSE DENSITE Agent photoprotecteurT0,2mesuré To,2calculé en heures en heures Contrôle 215 0,1 % Composé 1-b-1 2620 0,1 % Composé 1-a-1 1560 0,1 % Composé 1-c-2 4680 0,1 % Composé 1-c-1 6760 0,1 % Composé 2-m-1 env. 215 0,1 % Composé 2-d-i 2920 0,1 % Composé 2-b-1 2020 0,1 % Composé 2-d-2 3060 0,1 % Composé 2-f-1 2740 0,1 % Composé 2-i-1 3000 0,1 % Composé 2-g-1 1520 0,1 % Composé 2-g-2 740 0,1 % Composé 2-k-2 1840 0,1 % Composé 2-k-1 2000 0,1 % Composé 2-a-4 2400 0,1 % Composé 2-a-3 2440 0,05 % Composé 1-b-1 et 0,05 % Composé 2-m-1 1620 1417 - 102 - 0,05 % Composé l-b-1 et 0,05 % Composé 2-d-1 3220 2770 0,05 % Composé l-b-1 et 0,05 % Composé 2-d-2 2920 2840 0,05 % Composé l-b-1 et 0,05 % Composé 2-f-1 3200 2680 0,05 % Composé l-b-1 et 0,05 % Composé 2-i-1 2900 2810 0,05 % Composé l-b-1 et 0,05 % Composé 2-g-1 2400 2070 0,05 % Composé l-b-1 et 0,05 % Composé 2-k-2 2400 2230 0,05 % Composé l-b-1 et 0,05 % Composé 2-k- 1 2640 1810 0,05 % Composé l-b-1 et 0,05 % Composé 2-a-4 3300 2510 0,05 % Composé l-b-1 et 0,05 % Composé 2-a-3 3000 2530 0,05 % Composé l-a-1 et 0, 05 % Composé 2-d-2 4160 2310 0,05 % Composé l-a-1 et 0,05 % Composé 2-f-1 4560 2150 0,05 % Composé l- a-1 et 0,05 % Composé 2-i-1 2940 2280 0,05 % Composé l-a-1 et 0,05 % Composé 2-g-1 1970 1540 0, 05 % Composé l-a-1 et 0,05 % Composé 2-g-2 1360 1150 - 103 - 0,05 % Composé l-a-1 et 0,05 % Composé 2-k-2 2820 1700 0,05 % Composé l-a-1 et 0,05 % Composé 2-k-1 2460 1780 0,05 % Composé l-a-1 et 0,05 % Composé 2-a-4 3300 1980 0,05 % Composé l-a-1 et 0,05 % Composé 2-a-3 3760 2000 0,05 % Composé 1-c-2 et 0,05 % Composé 2-d-1 4560 3800 0,05 % Composé 1-c-2 et 0,05 % Composé 2-h-1 4000 3350 0,05 % Composé l-c-1 et 0,05 % Composé 2-m- 1 4680 3487 0,05 % Composé 1-c-I et 0,05 % Composé 2-b-1 5040 4390 - 104 - REVENDICATIONS 1. Mélange de stabilisants contenant un composant I-a), I-b), I-c), I- d), I-e), I-f), I-g), I-h), I-i), I-j), I-k) ou I-1) et un composant II-a), II-b), II-c), II-d), II-e), II-f), II-g), II-h), II-i), II-j), II- k), II-1) ou II-m), le composant I-a) étant au moins un composé de formule I-1 H3C CH3 o 1 R1-O-NO-C-- R2 (I-1) H3C CH3 nt dans laquelle R1 représente l'hydrogène, alkyle en Cl-Cl8, cycloalkyle en C5-C12 ou cycloalkyle en C5-C12 substitué par alkyle en C1-C4, n1 vaut 1, 2 ou 4, lorsque n1 vaut 1, R2 représente alkyle en C1- C25, lorsque nl vaut 2, R2 représente alkylène en C1-C14, et lorsque nl vaut 4, R2 représente (alcane en C4-C10)- tétrayle; à la condition que (1) dans un mélange de stabilisants contenant le composant I-a) et le composant II-b) ou II-m) dans le cas o n1 vaut 2, R1 est différent d'alkyle en C1-C18 et (2) dans un mélange de stabilisants contenant les composants I-a) et II-d) dans le cas o n1 vaut 2 et R1 représente alkyle en C1-C18, le groupe -N(A14)A15 représente un cycle hétérocyclique à 5 à 10 chainons; le composant I-b) représente au moins un composés de formule (II-1) - 105 - x -i N R4- N Rs N R6- N-n X N,, N N" N R H7 N R3 N N. N N R ' X2 -... II X7 2X3 N X4 X5 N X6 (II-1) dans laquelle R3 et R7, indépendamment l'un de l'autre, représentent l'hydrogène ou alkyle en C1-C12, R4, R5 et R6, indépendamment les uns des autres, représentent alkylène en C2-ClO et X1, X2, X3, X4, X5, X6, X7 et Xs, indépendamment les uns des autres, représentent un groupe de formule III-1 H3C CH3 N - - O--R9 () 8 H3C CH3 dans laquelle R8 représente l'hydrogène, alkyle en C1-C12, cycloalkyle en C5-C12, cycloalkyle en C5-C1225 substitué par alkyle en C1-C4, phényle, ou phényle substitué par -OH et/ou alkyle en C1-Cl0, phénylalkyle en C7-C9, phénylalkyle en C7-C9 substitué sur le radical phényle par -OH et/ou alkyle en C1-C10, ou un groupe de formule IV-1 H3C CH3 N-O _ R10 (W-l) H3C CH3 R9 et Ro10, indépendamment l'un de l'autre, ont l'une des - 106 - significations données pour R1; le composant I-c) représente au moins un composé de formule V-1, X, N. y X11 N. w N (V-1) N N x1o dans laquelle X9, XO10 et Xll, indépendamment les uns des autres, représentent un groupe de formule III-1; le composant I-d) représente au moins un composé de formule VI-1, - (VI-1) I I Rll R13 NN N--R15 R14 n2 dans laquelle Rll, R13, R14 et R15, indépendamment les uns des autres, représentent l'hydrogène, alkyle en Cl-C12, cycloalkyle en C5-C12, cycloalkyle en C5-C12 substitué par alkyle en C1-C4, phényle, phényle substitué par -OH et/ou alkyle en C1-C10, phénylalkyle en C7-C9, phénylalkyle en C7-C9 substitué sur le radical phényle par -OH et/ou alkyle en C1-C10 ou un groupe de formule IV-l, R12 représente alkylène en C2-C18, cycloalkylène en C5-C7 ou (alkylène en Cl-C4)di(cycloalkylène en C5-C7) ou les radicaux Rll, R12 et R13, ensemble avec l'atome d'azote auquel ils sont liés, forment un cycle hétérocyclique à 5 à 10 chaînons ou R14 et R15, ensemble avec l'atome d'azote auquel ils sont liés, forment un cycle hétérocyclique à 5 à 10 chaînons, n2 est un nombre de 2 à 50 et - 107 - au moins un des radicaux Rll, R13, R14 et R15 représente un groupe de formule IV-1; le composant I-e) représente au moins un composé de formule VII-l, R16 I _Si-O -(V-t) I R17 O H3C CH3 H3C N CH3 O R18 -- n3 dans laquelle R16 représente alkyle en C1-Clo, cycloalkyle en C5C12, cycloalkyle en C5-C12 substitué par alkyle en C1-CI, phényle ou phényle substitué par alkyle en Cl-C10, R17 représente alkylène en C3C10, R18 a l'une des significations données pour R1 et n3 est un nombre de 1 à 50; le composant I-f) représente un produit que l'on peut obtenir par a) transformation d'un produit obtenu par réaction d'une polyamine de formule VIII-l-a avec le chlorure d'acide cyanurique avec un composé de formule VIII-l-b, H2N - (CH2)n, NH (CH2) NH- (CH2)n, NH2 (VII-i-a) H-N R (VIII- l-b) H3C CH3 H3C N CH3 H - 108 - dans lesquelles n4', n4" et n4'", indépendamment les uns des autres, représentent un nombre de 2 à 12, et R19 représente l'hydrogène, alkyle en C1-C12, cycloalkyle en C5-C12, phényle ou phénylalkyle en C7-C9, et b) autre transformation des groupes 2,2,6,6- tétraméthylpipéridin-4-yle présents dans la molécule en groupes de formule VIII-1-c, H3C CH3 N- O - R2( (V- l-c) H3C CH3 dans laquelle R20 a l'une des significations données pour R1; le composant I-g) est au moins un composé de formule IX-1 R24 R28 I I CH2 C CH2 C N R N 0 R23 0 N 0 R27 I I R21 R26 I R25 H3C CH3 H3C CH3 O (IX-1) dans laquelle R21 et R26, indépendamment l'un de l'autre, représentent - 109 - une liaison directe ou un groupe -N(Y1)-CO-Y2-CO-N(Y3)-, Y, et Y3, indépendamment l'un de l'autre, représentent l'hydrogène, alkyle en C1C8, cycloalkyle en C5-C12, phényle, phénylalkyle en C7-C9 ou un groupe de formule IV-1, Y2 représente une liaison directe ou alkylène en Cl- C4, R22 a l'une des significations données pour R1, R23, R24, R27 et R28, indépendamment les uns des autres, représentent l'hydrogène, alkyle en C1-C30, cycloalkyle en Cs-C12 ou phényle, R25 représente l'hydrogène, alkyle en C1-C30, cycloalkyle en C5-C12, phényle, phénylalkyle en C7-C9 ou un groupe de formule IV-1 et n5 représente un nombre de 1 à 50; le composant I-h) est au moins un composé de formule X-1 R29 O H3C CH3 /NN N - O R30 (X-1) H3C CH3 dans laquelle R29 est un alkyle en C1-C24, et R30 a l'une des significations données pour R1; le composant I-i) est au moins un composé de formule XI-1 CH CH2- - (XI-1) I CH2 -CH2 (CHl"2>9 CH N O-H O O H3C "CH3 H3C N CH3 O R31 n6 - 110 - dans laquelle R31 a l'une des significations données pour R1, et n6 est un nombre de 2 à 50; le composant I-j) est au moins un composé de formule XII-1 R33 ' N /R34 R32 0 H3C CH3 1 0 (xII-l) H3C N CH3 o R35 dans laquelle R32 et R33 forment ensemble un alkylène en C2-C14, R34 représente l'hydrogène ou un groupe -Z1-COO-Z2, Z1 est alkylène en C2-C14 et Z2 est alkyle en Cl-C24, et R35 a l'une des significations données pour R1; le composant I-k) est au moins un composé de formule XIII-1 o ol 36 H R37-CH-P:---C -O -ReFLnO O O *3C CH--3I-H3C CH3 c ' CH3H3C H3 o o R41 R41 - n7 (XIII-1) dans laquelle R36, R37, R38, R39 et R40, indépendammment les uns des autres, sont une liaison directe ou alkylène en Cl-Cl0, R41 a l'une des significations données pour R1; et n7 est un nombre de l à 50; le composant I-1) est au moins un composé de formule XIV-1 - 111 - o x12 3NxX14 AN N N (XIV-1) X13 dans laquelle X12, X13 et X14, indépendammment les uns des autres, représentent un groupe de formule XV-1 CH2- CH CH2, A OH1 (xv-1) OH dans laquelle A représente un groupe de formule III-1; le composant II-a) est au moins un composé de formule 1-2 H3C CH3 O II A,- N O-C A2 (1-2) H3C CH3 b1 dans laquelle A1 représente l'hydrogène, alkyle en C1-C8, 0', -CH2CN, alcényle en C3-C6, phénylalkyle en C7-C9, ou phénylalkyle en C7-C9 substitué sur le radical phényle par alkyle en C1-C4, b1 vaut 1, 2 ou 4, lorsque b1 vaut 1, A2 représente alkyle en C1-C25, lorsque b1 vaut 2, A2 représente alkylène en C1-C14, et lorsque b1 vaut 4, A2 représente (alcane en C4-C1O)- tétrayle; le composant II-b) est au moins un composés de formule (II-2) - 112 - NN____AN AN-N-ATe NT N N -A4 N - As N6 NT2.3 N 14 N 6T dans laquelle A3 et A7, indépendamment l'un de l'autre, représentent l'hydrogène ou alkyle en C1-CI2, A4, A5 et A6, indépendamment les uns des autres, représentent alkylène en C2-C10 et T1, T2, T3, T4, T5, T6, T7 et T8, indépendamment les uns des autres, représentent un groupe de formule III-2 H3C CH3 N NAgN (N-2) 18 7 A8 H3C CH3 dans laquelle A8 représente l'hydrogène, alkyle en Cl-Cl2, cycloalkyle en C5-C12, cycloalkyle en C5-C12 substitué par alkyle en Cl-C4, phényle, phényle substitué par -OH et/ou alkyle en Cl-Cl0, phénylalkyle en C7-C9, phénylalkyle en C7-C9 substitué sur le radical phényle par -OH et/ou alkyle en C1-Cl0, ou un groupe de formule IV-2 H3C CH3 N-A10 (IV-2) H3C CH3 Ag et Alo, indépendamment l'un de l'autre, ont l'une des significations données pour A1; - 113 - le composant II-c) est au moins un composé de formule V-2, Tg, N T11 NY N (V-2) T1o dans laquelle T9, To10 et Tl,, indépendamment les uns des autres, représentent un groupe de formule III-2; le composant II-d) est au moins un composé de formule VI-2, N -N-A12-N - (VI-2) I I A1 A13 N N N-A15 T A14 - b2 dans laquelle All, A13, A14 et A15, indépendamment les uns des autres, représentent l'hydrogène, alkyle en Cl-C12, cycloalkyle en C5-C12, cycloalkyle en C5-C12 substitué par alkyle en C1- C4, phényle, phényle substitué par -OH et/ou alkyle en C1-Cl0, phénylalkyle en C7-C9, phénylalkyle en C7-C9 substitué sur le radical phényle par -OH et/ou alkyle en Cl-C10 ou un groupe de formule IV-2, A12 représente alkylène en C2-C18, cycloalkylène en C5-C7 ou (alkylène en Cl- C4)di(cycloalkylène en C5-C7) ou les radicaux All, A12 et A13, ensemble avec l'atome d'azote auquel ils sont liés, forment un cycle hétérocyclique à 5 à 10 chaînons ou A14 et Al5, ensemble avec l'atome d'azote auquel ils sont liés, forment un cycle hétérocyclique à 5 à 10 chaînons, b2 est un nombre de 2 à 50 et au moins l'un des radicaux A1l, A13, A14 et A15 représente un groupe de formule IV-2; - 114 - le composant II-e) est au moins un composé de formule VII-2, A16 Si.O -(VII-2) s A17 O H3C CH3 H3C N CH3 A18 1018 b3 dans laquelle A16 représente alkyle en C1-C10, cycloalkyle en C5-C12, cycloalkyle en C5-C12 substitué par alkyle en C1- C4, phényle ou phényle substitué par alkyle en Cl-Clo, A17 représente alkylène en C3-C10, A!8 a l'une des significations données pour A1 et b3 est un nombre de 1 à 50; le composant II-f) représente un produit que l'on peut obtenir par transformation d'un produit obtenu par réaction d'une polyamine de formule VIII-2-a avec le chlorure d'acide cyanurique avec un composé de formule VIII-2-b, H2N - (CH2)b NH (CH2)b NH- (CH2)b,' NH2 (VIII-2-a) b4'b4" (I - H-N--A19 (VIII-2-b) H3C CH3 H3C N CH3 A20 dans laquelle b4', b4" et b4'", indépendamment les uns des autres, sont un nombre de 2 à 12, et - 115 - A19 représente l'hydrogène, alkyle en C1-C12, cycloalkyle en C5-C12, phényle ou phénylalkyle en C7-C9, et A20 a l'une des significations données pour A1; le composant II-g) est au moins un composé de formule IX-2 A24 A28 I I : _o---,, CH2 C CH2- C O N O> 0 oA23 o N O A27 I 1 A21 A26 A25 H3C CH3 H3C CH3 A22 b5 (IX-2) dans laquelle A21 et A26, indépendamment l'un de l'autre, représentent une liaison directe ou un groupe -N(E1)-CO-E2-CO-N(E3)-, E1 et E3, indépendamment l'un de l'autre, représentent l'hydrogène, alkyle en C1C8, cycloalkyle en C5-C12, phényle, phénylalkyle en C7-C9 ou un groupe de formule IV-2, E2 représente une liaison directe ou alkylène en Cl-C4, A22 a l'une des significations données pour A1, A23, A24, A27 et A28, indépendamment les uns des autres, représentent l'hydrogène, alkyle en C1-C30, cycloalkyle en C5-C12 ou phényle, A25 représente l'hydrogène, alkyle en C1-C30, cycloalkyle en C5-C12, phényle, phénylalkyle en C7- C9 ou un groupe de formule IV-2 et b5 est un nombre de 1 à 50; - 116 - le composant II-h) est au moins un composé de formule X-2 A29 O H3C CH3 N O A30 (X-2) O H3C CH3 dans laquelle A29 est un alkyle en C1-C24, et A30 a l'une des significations données pour A1; le composant II-i) est au moins un composé de formule XI-2 CH CH2- O - (XI-2) I CH2 (CH 2 I (CH2)9 C N ' CH20 O 2 0 H3C CH3 H3C CH3 A31 b6 -b6 dans laquelle A31 a l'une des significations données pour A1, et b6 est un nombre de 2 à 50; le composant II-j) est au moins un composé de formule XII-2 A33 A34 32 / Ao (XII-2) 3 5 H3C CH3 H3C N CH3 A35 - 117 - dans laquelle A32 et A33 forment ensemble un alkylène en C2-C14, A34 représente l'hydrogène ou un groupe -G1-COO-G2, G1 est alkylène en C2- C14 et G2 est alkyle en C1-C24, et A35 a l'une des significations données pour A1; le composant II-k) est au moins un composé de formule XIII-2 c-Ar-, - h7 CH--,-Ar--C-0--9 A' - o=c c=o I t o o H3C CH3 H3C CH3 H3C N CH HC N A41 A41 - b7 (XIII-2) dans laquelle A36, A37, A38, A39 et A40, indépendammment les uns des autres, sont une liaison directe ou alkylène en C1-Clo, A41 a l'une des significations données pour A1; et b7 est un nombre de 1 à 50; le composant II-1) est au moins un composé de formule XIV-2 O T12)I T14 N N (XIV-2) O0. N O T13 T12, T13 et T14, indépendammment les uns des autres, représentent un groupe de formule XV-2 CH2 CH CH2 L (XV-2) OH dans laquelle L représente un groupe de formule III-2; - 118 - le composant II-m) est au moins un composé de formule XVI-2, H3C CH3 -O N CH2CH - OOC- A4 - CO (XVI-2) A42 b8 dans laquelle A42 est l'hydrogène ou méthyle, A43 est une liaison directe ou alkylène en Cl-C10, et b8 est un nombre de 2 à 50. 2. Mélange de stabilisants selon la revendication 1, dans lequel R1, R9, R10, R18, R20, R22, R30, R31, R35 et R41, indépendamment les uns des autres, sont alkyle en C1-C12, cycloalkyle en Cs-C8 ou cycloalkyle en Cs-C8 substitué par méthyle. 3. Mélange de stabilisants selon la revendication 1, dans lequel R1, R9, R10, R18, R20, R22, R30, R31, R35 et R41, indépendamment les uns des autres, sont méthyle, octyle ou cyclohexyle. 4. Mélange de stabilisants selon la revendication 1, dans lequel A1, Ag, Ao10, A18, A20, A22, A30, A31, A35 et A41, indépendamment les uns des autres, sont l'hydrogène ou méthyle. 5. Mélange de stabilisants selon la revendication 1, contenant un composant I-a), I-b), I-c), I-d), I-e), I-f), I-g), I-h), I-i), I-j), I-k) ou I-l) et un composant II-a), II-b), II-d), II-e) II-f), II-g) II-i), II-j), II-k) ou II-m). 6. Mélange de stabilisants selon la revendication 1, contenant un composant I-a) et un composant II-b), II-d) ou II-m). - 119 - 7. Mélange de stabilisants selon la revendication 1, contenant un composant I-b) et un composant II-b), II-d) ou II-m). 8. Mélange de stabilisants selon la revendication 1, contenant un composant I-c) et un composant II-b), II-d) ou II-m). 9. Mélange de stabilisants selon la revendication 1, dans lequel n1 vaut 1, 2 ou 4, lorsque n1 vaut 1, R2 représente alkyle en C10-C20, lorsque n1 vaut 2, R2 représente alkylène en C6-C10, et lorsque n1 vaut 4, R2 représente butanetétrayle; R3 et R7, indépendamment l'un de l'autre, représentent l'hydrogène ou alkyle en C1-C4, R4, R5 et R6, indépendamment les uns des autres, sont alkylène en C2-C6, R8 représente l'hydrogène, alkyle en C1-C6, cycloalkyle en C5-C8, cycloalkyle en Cs-C8 substitué par méthyle, phényle, phénylalkyle en C7-Cg ou un groupe de formule IV-1; R11, R13, R14 et R15, indépendamment les uns des autres, représentent l'hydrogène, alkyle en C1-C8, cycloalkyle en C5-C8, cycloalkyle en C5-C8 substitué par méthyle, phényle, phénylalkyle en C7-C9 ou un groupe de formule IV-1 ou les radicaux R14 et R1s5, ensemble avec l'atome d'azote auquel ils sont liés, forment un cycle hétérocyclique à 6 chaînons, R12 est alkylène en C2-C10 et n2 est un nombre de 2 à 25; R16 est alkyle en C1-C4, cycloalkyle en Cs-C8 ou phényle, R17 représente alkylène en C3-C6 et n3 est un nombre de 1 à 25; n4', n4 et n4'", indépendamment les uns des autres, représentent un nombre de 2 à 4, et R19 représente alkyle en C1-C4; R21 et R26, indépendamment l'un de l'autre, représentent - 120 - une liaison directe ou un groupe -N(Y1)-CO-Y2-CO-N(Y3)-, Y1 et Y3, indépendamment l'un de l'autre, représentent l'hydrogène ou alkyle en C1C4, Y2 est une liaison directe, R23 et R27 sont alkyle en C1-C25 ou phényle, R24 et R28 sont l'hydrogène ou alkyle en C1-C4, R25 représente alkyle en C1-C25 ou un groupe de formule IV-1 et n5 est un nombre de 1 à 25; R29 est alkyle en C8-C15; n6 est un nombre de 2 à 25; R32 et R33 ensemble forment un alkylène en C8-C14, R34 est l'hydrogène ou un groupe -Z1-COO-Z2, Z, est alkylène en C2-C6 et Z2 est alkyle en C8-C15; R36, R38, R39 et R40, indépendamment les uns des autres, sont alkylène en C1- C4, R37 est une liaison directe et n7 est un nombre de 1 à 25. 10. Mélange de stabilisants selon la revendication 1, dans lequel le composant I-a) est au moins un composé de formule I-1-a-l, I-1-a-2 ou I1-a-3, H3C CH3 o o H3C CH3 IIl R1-O-N C (CH2)8-C O - O-R1 H3C CH3 H3C CH3 (I-l-a-i) H3C CH3 0 A 11 R-0-N O C C15-C17-AlkyI (I-1-a-2) H3C CH3 - 121 - H2C CH CH CH2 C=O C=O C--O C=O I I_ I ___ O O O O H3C CH3 H3C CH3 H3C CH3 H3C CH3 H3C ' CH3 H3C CH3 H3C CH3 H3C CH3 R1 R1 R1 R1 (I-l-a-3) R1 ayant la signification de méthyle, d'octyle ou de cyclohexyle; le composant I-b) et au moins un composé de formule iI-!- b HC CH, N Rg- -N 71N N (CH2-) N --CH2 HC /.H NcC H C4Hg H - N N N-CH *H3C CH3 N N H C CH HCHH3 H3C CH3 O N U-I-b H 'CH3 H3C CH3 R9 RH R9 ayant l'une des significations données pour R1; le composant I-c) est au moins un composé de formule V-l-c H3CCH3 H3C c3 N Rg o 1H XCN N N II H3CCH C4Hg N N C4H9C CH3 3H3 HaC CH N C4H9 H3c CH3 H3C N CH3 o (V- I-c) R9 R9 ayant la signification donnée ci-dessus; - 122 - le composant I-d) est au moins un composé de formule VI-1-d-1, VI-l-d-2 ou VI-1-d-3, N N' CH3) I N H3C CH3 H3C CH3 CH CH3 H3C N CH3 H3C N CH3 I 31 I I HN-C-CH---C-CHi o o II 1 I CH3 CH3 Rio Rio (VI-1-d-1) N N (CH7)8 N N 14-N H3C CH3 H3C CH3 2o I I Ro om R10 Ri10 n2 (VI- 1-d-2) N N (CH-)6 N N N H3C CH3 H3C CH3 3CH3 H3 N I I Rio Rio (VI-1-d-3) R10 ayant l'une des significations données pour R1 et n2 étant un nombre de 2 à 25; - 123 - le composant I-e) est au moins un composé de formule VII-1-e, CH3 GH3 I Si- O (CH2)3 o (Vil-i-e) H3C CH3 H3 C N CH 3 o R18 n3 dans laquelle R18 a l'une des significations données pour R1 et n3 est un nombre de 1 à 25; le composant I-f) représente un produit que l'on peut obtenir par a) transformation d'un produit obtenu par réaction d'une polyamine de formule H2N - (CH2)- NH- (CH2)- NH- (CH2)- NH2 3 2 3 avec le chlorure d'acide cyanurique avec un composé de formule H - N -C4H9-n et H3C CH3 H3C N CH3 H b) réaction ultérieure des groupes 2,2,6,6- tétraméthylpipéridin-4-yle présents dans la molécule en groupes de formule VIII-1-c; le composant I-g) est au moins un composé de formule IX-1-g-1, IX-1-g-2 ou IX-1-g-3, H H _, I CH2 CH C o N " (CH2)N 0H O" N o (?)7. (CH2)17'21 CH CH) (IX-1-g-1) HC CH3 HO H. CH. CH N SCH H3C CH3 H3C CH2 R22 R10 n5 - 124 - CH CH3 _ l l CHr "C CHi-C - (IX-1-g-2) 18 37 C H3C CH3 H3C CH3 R22 ---n5 _ o | o CHC CHo-C (IIX-l-g-3) H NH NH I i CH33 C=O16H33 NH NH 2 0 H3C CH3 H3C CH3 H3C N CH 3 H3C N H I C FR22 Ro- n5 R1o et R22 ayant l'une des significations données pour R1 et n5 est un nombre de 1 à 25 le composant I-h) est au moins un composé de formule X-1-h, H25C12 H3C CH3 N N - -R30 (X- 1-h) O H3C CH3 R30 ayant l'une des significations données pour R1; le composant I-i) est au moins un composé de formule XI-1, dans laquelle R31 a l'une des significations - 125 - données pour R1 et n6 est un nombre de 2 à 25; le composant I-j) est au moins un composé de formule XII-1-j-1 ou XII-1-j-2, CH2 (CH2) > NH CH2 S O (XII- 1-j-1) H3C *CH3 H3C N CH3 R35 o CH2 CH.CH2 C "O12H25 (CH)9 N / - > - C'- (XII-1-j-2) H3C CH3 H3C CH3 o I R35 R35 ayant l'une des significations données pour R1; le composant I- k) est au moins un composé de formule XIII-1-k, - O CH __ O=CC= CH3 CH3 - -C-CH,--- CI I CH=--CHi----C --O--CC II O O H3C ' CH3 H3C H3 H3C N CH3H3 N H3 O O ICH A41 R4- n7 (XIII- -k) R41 ayant l'une des significations données pour R1 et n7 est un nombre de 2 à 25; le composant I-l) est au moins un composé de formule - 126 - XIV-1-1, H3C CH3 Ri - - " N/', N /_- OH H3C CH3 OH |N3 (XIV- 1-1) - 3 0.. 0 CH2 R9 ayant l'une des significations données pour R1. 11. Mélange de stabilisants selon la revendication 1, dans lequel bl vaut 1, 2 ou 4, lorsque bi vaut 1, A2 représente alkyle en Cl0-C20, lorsque bI vaut 2, A2 représente alkylène en C6-C10, et lorsque bi vaut 4, A2 représente butane.étrayle; A3 et A7, indépendamment l'un de l'autre, représentent l'hydrogène ou alkyle en C1-C4, A4, A5 et A6, indépendamment les uns des autres, représentent alkylène en C2-C6, As représente l'hydrogène, alkyle en C1-C6, cycloalkyle en C5-C8, cycloalkyle en C5-C8 substitué par méthyle, phényle, phénylalkyle en C7-C9 ou un groupe de formule Vi-2; Ai!, A13, A14 et A15, indépendamment les uns des autres, représentent l'hydrogène, alkyle en C1-C8, cycloalkyle en C5-C8, cycloalkyle en Cs-C8 substitué par méthyle, phényle, phénylalkyle en C7-C9 ou un groupe de formule V-2, ou les radicaux A14 et A15, ensemble avec l'atome d'azote auquel ils sont liés, forment un cycle hétérocyclique à 6 chaînons, A12 est alkylène en C2- C10, et b2 est un nombre de 2 à 25; A,6 représente alkyle en C1-C4, cycloalkyle en C5-C8 ou - 127 - phényle, A17 représente alkylène en C3-C6, et b3 est un nombre de 1 à 25; b4', b4" et b4'", indépendamment les uns des autres, sont un nombre de 2 à 4, et A19 représente alkyle en C1-C4, A21 et A26, indépendamment l'un de l'autre, représentent une liaison directe ou un groupe -N(E1)-COE2-CO-N(E3)-, E1 et E3, indépendamment l'un de l'autre, représentent l'hydrogène ou alkyle en C1-C4, E1 est une liaison directe, A23 et A27 est alkyle en C1-C25 ou phényle, A24 et A28 représentent l'hydrogène ou alkyle en C1-C4, A25 est alkyle en C1-C25 ou un groupe de formule IV-2 et b5 est un nombre de 1 à 25; A29 est un alkyle en C8- C15, b6 est un nombre de 2 à 25; A32 et A33 forment ensemble un alkylène en C8-C14, A34 représente l'hydrogène ou un groupe -G1-COO-G2, G1 est alkylène en C2-C6 et G2 est alkyle en C8-C15; A36, A38, A39 et A40, indépendammment les uns des autres, sont alkylène en C1-C4, A37 est une liaison directe et b7 est un nombre de 1 à 25. 12. Mélange de stabilisants selon la revendication 1, dans lequel le composant II-a) est au moins un composé de formule I-2-a-3 H2C CH CH CH2 C= O C= O C=O C=O O O O O (I-2-a-3) H3C CH3 H3C CH3 H3C " CH3 H3C CH3 N CH-3 H3C NC H3C CH3 H3C CH3 H3C N'C CH3 C3 H3C- ' HCH A1 A,1 A A A1 représentant l'hydrogène ou méthyle; - 128 - le composant II-b) est au moins un composé de formule II-2-b H3CCH, N - HC-N N- (CH)3N CH2CH2- H3C CH, C H N N N HC HC CH, H3C CH H3C CH3 A9 0 H CH H3C CH, H3C CH3 (1-2-b) A9 ayant l'une des significations données pour A1; le composant II-d) est au moins un composé de formule VI-2-d-1, VI-2-d-2 ou VI-2-d-3, N t__NN- (CH, H3C CH3 H3C CH3 CH3 CH3 H3C N CH3 H3CN CH3 1 A1o0oH3 CH3A H3C CH3 CH3 b2 (VI-2-d-1) N N 3 0_ XN (CH,)6N I N N N H3C CH3 H3C CH3 H3CN CH3 H3C CH3 C A10 A03 (I- 2 0 _ b2 (VI-2-d-2) - 129 - N N-(CH2)6 N \ - N N H3C CH3 H3C CH3 HONH3 C CH H3C N CH3 [ 'CH HN A10 A10 b2 (VI-2-d-3) A10 ayant l'une des significations données pour A1 et b2 est un nombre de 2 à 25; le composant II-e) est au moins un composé de formule VI-2-e, CH3 I Si 0 -O (VI-2-e) !5 (CH2)3 O H3C CH3 H3C N CH3 A18 b3 dans laquelle A18 a l'une des significations données pour A1 et b3 est un nombre de 1 à 25; le composant II-f) est un produit que l'on peut obtenir par transformation d'un produit obtenu par réaction d'une polyamine de formule H2N - (CH2) NH (CH2) NH- (CH2)- NH2 3C 2 2 3 3O avec le chlorure d'acide cyanurique avec un composé de formule H - N C4H9-n H3C CH3 H3C N CH3 A20 - 130 - A20 ayant l'une des significations données pour A1; le composant II-g) est au moins un composé de formule IX-2-g-1, IX-2-g-2 ou IX-2-g-3, H H CH - CH c CH2 c7 (IX-2-g-1) (Hl (CH2)(CH2) 17-21 H3C CH3 CH3,7 I CH3 H3C | CH3 1 0 2 H3C j1-CH3 H3C CH3 A22 - b5 H3CH _ 5 l umi _ CH C 1 (IX-2-g-2) o N o N oN C18H37 b5 H CH-C CH-(IX-2-g-3) N N H3 C16H33 I 1 6H33 NH NH c=o c=o c o c=o NH NH H3C CH3 H3C CH3 H3C CH3 HC CH3 %22 I CH 350 NA A0 b5 A1o et A22 ayant l'une des significations données pour A1 b5 étant un nombre de 1 à 25; - 131 - le composant II-i) est au moins un composé de formule XI-2, dans laquelle A31 a l'une des significations données pour A1, et b6 est un nombre de 2 à 25; le composant II-k) est au moins un composé de formule XIII-2-k O O CH - C -CH-CH CH-CHIC-0-CH-- -O I CH3 N CH HC CH3 A41 A41 - b7 (XIII-2-k) A41 ayant l'une des significations données pour A1 et b7 étant un nombre de 1 à 25; le composant II-m) est au moins un composé de formule XVI-2-m, H3C CH3 O N - CH2CH2- OOC CH2CH2- CO (XVI-2-m) H3C CH3 b8 b8 est un nombre de 2 à 25. 13. Composition contenant une matière organique sensible à la dégradation induite par l'oxygène, la chaleur ou la lumière et un mélange de stabilisants selon la revendication 1. 14. Composition selon la revendication 13, o la matière organique est une polyoléfine. 15. Composition selon la revendication 13, o la - 132 - matière organique est le polyéthylène, le polypropylène ou un copolymère de polyéthylène ou de polypropylène. 16. Procédé pour la stabilisation d'une matière organique sensible à la dégradation induite par l'oxygène, la chaleur ou la lumière, caractérisé en ce que la matière organique est incorporée dans un mélange de stabilisants selon la revendication 1. 17. Composé de formule IX-1-g-1, H H l l CH-C (IX-1-g-1) O o No CH2)1i 2 0 0N O (CH 2)17-21 C CH H3C CH3 C, -, CH3 CH3 H3C CH3 H3C CH 22 RH10 n5 dans laquelle R1o et R22, indépendamment l'un de l'autre, sont l'hydrogène, alkyle en Cl-C8, cycloalkyle en C5-C12 ou cycloalkyle en C5-Cl2 substitué par alkyle en C1-C4, et n5 est un nombre de 1 à 25. 18. Composé de formule XI-1, CH- CH2-O + (XI-1) H12 (CH) NM CH2- i H3C C H3 3 5 H3C N CH3 R31 n6 - 133 - dans laquelle R31 est l'hydrogène, alkyle en C1l-Cl8, cycloalkyle en C5C12 ou cycloalkyle en C5-C12 substitué par alkyle en C1-C4, et n6 est un nombre de 2 à 50. 19. Composé de formule XII-1, R33 -N/ R34 R32 R32 0 0L H3C > CH3 (XII-1) H3 N CH3 O O R35 dans laquelle R32 et R33 forment ensemble un alkylène en C2-C14, R34 représente l'hydrogène ou un groupe -Z1-COO-Z2, Z1 est alkylène en C2-C14 et Z2 est alkyle en C1-C24, et R35 est l'hydrogène, alkyle en C1- C18, cycloalkyle en C5-C12 ou cycloalkyle en C5-C12 substitué par alkyle en C'-C4. 20. Composé de formule XIII-1 0 0 il il__ _ -I_ C-R H R7 CH- 38C-O - 2)R4- O O=C c=O - -R cc 0 R, O O O H3C CH3 H3C CH H3C N H3 H3C N CH3 0 0 I I R41 R41 *- n7 (XI-1) dans laquelle R36, R37, R38, R39 et R40, indépendammment les uns des - 134 - autres, sont une liaison directe ou alkylène en C1-C10, R41 est l'hydrogène, alkyle en C1-C,8, cycloalkyle en C5-C12 ou cycloalkyle en C5-C12 substitué par alkyle en Cl-C4, et n7 est un nombre de 1 à 50. 21. Composé de formule XIV-1 O X12 ANX14 N N |0 l(XIV-1) X13 dans laquelle X12, X13 et X14, indépendammment les uns des autres, représentent un groupe de formule XV-1 CH2- CH CH2 A (XV- 1) (-1) OH dans laquelle A représente un groupe de formule III-1 H3C CH3 N N-O- R9(-1) RK8 H3C CH3 dans laquelle R8 représente l'hydrogène, alkyle en Cl-Cl2, cycloalkyle en C5-C12, cycloalkyle en C5-C12 substitué par alkyle en C1-C4, phényle, phényle substitué par -OH et/ou alkyle en C1-Cl0, phénylalkyle en C7-C9, phénylalkyle en C7-C9 substitué sur le radical phényle par -OH et/ou alkyle en C1-Clo, ou un groupe de formule IV-1 H3C CH3 N-O- R10 (IV-l) H3C CH3 - 135 - R9 et R10, indépendamment l'un de l'autre, représentent l'hydrogène, alkyle en C1-C18, cycloalkyle en C5-C12 ou cycloalkyle en C5-C12 substitué par alkyle en C1-C4. 22. Produit que l'on peut obtenir par a) transformation d'un produit obtenu par réaction d'une polyamine de formule VIII-1-a avec le chlorure d'acide cyanurique avec un composé de formule VIII-l-b, H2N - (CH2)- NH (CH2, NH-(CH2) NH2 (VIII l--a) C4 4 H --N -R19 (VIII-i-b) H3C CH3 H3C N CH3 I H dans lesquelles n4', n4" et n4'", indépendamment les uns des autres, représentent un nombre de 2 à 12, et R19 représente l'hydrogène, alkyle en C1-C12, cycloalkyle en C5-C12, phényle ou phénylalkyle en C7- C9, et b) une réaction ultérieure des groupes 2,2,6,6- tétraméthylpipéridin-4-yle présents dans la molécule en groupes de formule VIII-l-c, H3C CH3 N-O-R20 (VIII- 1-c) H3C CH3 dans laquelle R20 l'hydrogène, alkyle en C1-Cl8, cycloalkyle en C5-C12 ou cycloalkyle en C5-C12 substitué par alkyle. - 136 - 23. Composés de formule D, N N X-R12-N (D) 1 N N Rll R13 Y RN-Rl R14 n2 dans laquelle Rll et R13, indépendamment l'un de l'autre, représentent l'hydrogène, alkyle en Cl-C12, cycloalkyle en C5-C12, cycloalkyle en C5-C12 substitué par alkyle en C1-C4, phényle, phényle substitué par -OH et/ou alkyle en C1-C10, phénylalkyle en C7-C9, phénylalkyle en C7-C9 substitué sur le radical phényle par -OH et/ou alkyle en C1-Clo, ou un groupe de formule IV-1, H3C CH3 N-O- R10 (IV-1) H3C CH3 dans laquelle Ro10 est l'hydrogène, alkyle en C1-C18, cycloalkyle en C5-C12 ou cycloalkyle en C5-C12 substitué par alkyle en C1-C4, R12 représente alkylène en C2-C18, cycloalkylène en C5-C7 ou (alkylène en ClC4)di(cycloalkylène en C5-C7) ou les radicaux Rll, R12 et R13, ensemble avec les atomes d'azote auxquels ils sont liés, forment un cycle hétérocyclique à 5 à 10 chaînons, les radicaux R14 et R15, ensemble avec l'atome d'azote auquel ils sont liés, forment un cycle hétérocyclique à à 10 chaînons ou un groupe -NH(Cs-C12-cycloalkyle), n2 est un nombre de 2 à 50 et au moins un des radicaux Rll et R13 représente un groupe de formule IV-1. - 137 - 24. Composés de formule G-1, R24 R28 CH2 CUII C2 C O.j.N./o 0 CH-iO//N&0 CH-T 0 0 R25 H3C CH3 H3C CH3 O R22 5 (G-1) dans laquelle R22 est l'hydrogène, alkyle en C1-C,8, cycloalkyle en C5C12 ou cycloalkyle en C5-C12 substitué par alkyle en C1-C4, R24 et R28, indépendamment l'un de l'autre, représentent l'hydrogène, alkyle en C1-C30, cycloalkyle en C5-C12 ou phényle, R25 représente l'hydrogène, alkyle en C1-C30, cycloalkyle en C5-C12, phényle, phénylalkyle en C7-C9 ou un groupe de formule IV-l, H3C CH3 N - - R10o (rV-l) H3C CH3 dans laquelle R10 a l'une des significations données pour R22, et n5 est un nombre de 1 à 50. - 138 - 25. Composés de formule G-2, R24 R28 I I CH2 C CH2- C _ I o 23o N R27 R21 R26 I R25 H3C CH3 1 0 H N CH3 H3(C 4 CH3 R22 n5 (G-2) dans laquelle R21 et R26 représentent un groupe -N(Y1)-CO-Y2-CO-N(Y3)-, Y1 et Y3, indépendamment l'un de l'autre, représentent l'hydrogène, alkyle en C1-C8, cycloalkyle en C5-C12, phényle, phénylalkyle en C7-Cg ou un groupe de formule IV-1, H3C CH3 N-O-R1o (IV-l) H3C CH3 dans laquelle Rjo représente l'hydrogène, alkyle en C1-C18, cycloalkyle en C5-C12 ou cycloalkyle en C5-C12 substitué par alkyle en Cl-C4, Y2 représente une liaison directe ou alkylène en C1-C4, R22 a l'une des significations données pour R1o, R23, R24, R27 et R28, indépendamment les uns des autres, représentent l'hydrogène, alkyle en C1-C30, cycloalkyle en C5-C12 ou phényle, - 139 - R25 représente l'hydrogène, alkyle en C1-C30, cycloalkyle en C5-C12, phényle, phénylalkyle en C7-C9 ou un groupe de formule IV-1 et n5 représente un nombre de 1 à 50.